(57)【要約】一実施形態では本発明は、１種以上の二価フェノール、カーボネート前駆体、並びにオキサニリド含有化合物、オキサメート含有化合物及びこれらの混合物からなる群から選択される１種以上から導かれる構造単位を含んでなるポリカーボネートである。別の実施形態では本発明は、１種以上の二価フェノールと、オキサニリド含有化合物、オキサメート含有化合物及びこれらの混合物からなる群から選択される１種以上とから導かれる構造単位を含むポリカーボネートの製造方法であって、１種以上の二価フェノール、カーボネート前駆体、並びにオキサニリド含有化合物、オキサメート含有化合物及びこれらの混合物からなる群から選択される１種以上を反応条件下で接触させる段階を含んでなる方法である。さらに別の実施形態では本発明は、オキサニリド構造単位を含むポリカーボネートを含んでなる物品である。さらに別の実施形態では本発明は、対称又は非対称オキサニリド含有二価フェノールの製造方法であって、ヒドロキシ基を有する１種以上の芳香族アミンを、ジアリールオキサレート又は各々が１以上の電子求引基で置換されたアルキル基を有するジアルキルオキサレートと接触させる段階を含んでなる方法である。さらに別の実施形態では本発明は、オキサメート含有一価フェノールの製造方法であって、ヒドロキシ基を有する芳香族アミンを、ジアリールオキサレート又は各々が１以上の電子求引基で置換されたアルキル基を有するジアルキルオキサレートと接触させる段階を含んでなる方法である。
2005532446.tif 000002
【特許請求の範囲】
【請求項１】
１種以上の二価フェノール、カーボネート前駆体、並びにオキサニリド含有化合物、オキサメート含有化合物及びこれらの混合物からなる群から選択される１種以上から導かれる構造単位を含んでなるポリカーボネート。
【請求項２】
二価フェノールがＨＯ−Ｄ−ＯＨの構造を有しており、式中のＤは下記式（III）の構造を有する二価芳香族基である、請求項１記載のポリカーボネート。
【化１】
2005532446.tif 000019
式中、Ａ１は芳香族基であり、Ｅは１種以上のアルキレン、アルキリデン又は脂環式基、含硫黄結合、含リン結合、エーテル結合、カルボニル基、第三級窒素基或いは含ケイ素結合であり、Ｒ１は水素又は一価炭化水素基であり、Ｙ１は一価炭化水素基、ハロゲン、臭素、塩素、ニトロ及びＯＲ２（式中、Ｒ２は一価炭化水素基である。）からなる群から選択され、「ｍ」は０からＡ１上の置換可能な部位の数までの整数を表し、「ｐ」は０からＥ上の置換可能な部位の数までの整数を表し、「ｔ」は１以上の整数を表し、「ｓ」は０又は１であり、「ｕ」は０を含む整数を表す。
【請求項３】
二価フェノールが、２，２−ビス（４−ヒドロキシフェニル）プロパン、１，１−ビス（４−ヒドロキシ−３−メチルフェニル）シクロヘキサン、３−（４−ヒドロキシフェニル）−１，１，３−トリメチルインダン−５−オール、１−（４−ヒドロキシフェニル）−１，３，３−トリメチルインダン−５−オール及び６，６’−ジヒドロキシ−３，３，３’，３’−テトラメチル−１，１’−スピロビインダンからなる群から選択される１種以上である、請求項１記載のポリカーボネート。
【請求項４】
オキサニリド含有化合物がオキサニリド含有二価フェノールである、請求項１記載のポリカーボネート。
【請求項５】
オキサニリド含有二価フェノールが下記式（II）の構造を有する、請求項４記載のポリカーボネート。
【化２】
2005532446.tif 000020
式中、Ｄ及びＤ１は各々独立に下記式（III）の構造を有する二価芳香族基である。
【化３】
2005532446.tif 000021
式中、Ａ１は芳香族基であり、Ｅは１種以上のアルキレン、アルキリデン又は脂環式基、含硫黄結合、含リン結合、エーテル結合、カルボニル基、第三級窒素基或いは含ケイ素結合であり、Ｒ１は水素又は一価炭化水素基であり、Ｙ１は一価炭化水素基、ハロゲン、臭素、塩素、ニトロ及びＯＲ２（式中、Ｒ２は一価炭化水素基である。）からなる群から選択され、「ｍ」は０からＡ１上の置換可能な部位の数までの整数を表し、「ｐ」は０からＥ上の置換可能な部位の数までの整数を表し、「ｔ」は１以上の整数を表し、「ｓ」は０又は１であり、「ｕ」は０を含む整数を表す。
【請求項６】
Ｄ及びＤ１が相異なる、請求項５記載のポリカーボネート。
【請求項７】
Ｄ及びＤ１が同一である、請求項５記載のポリカーボネート。
【請求項８】
オキサニリド含有二価フェノールがＮ，Ｎ’−ビス［４−［１−（４−ヒドロキシフェニル）−１−メチルエチル］フェニル］−エタンジアミドである、請求項７記載のポリカーボネート。
【請求項９】
オキサニリド含有二価フェノールから導かれる構造単位の量が、二価フェノールから導かれる構造単位の全量を基準にして約０．１〜約８０モル％の範囲内にある、請求項４記載のポリカーボネート。
【請求項１０】
オキサニリド含有二価フェノールから導かれる構造単位の量が、二価フェノールから導かれる構造単位の全量を基準にして約０．５〜約５０モル％の範囲内にある、請求項４記載のポリカーボネート。
【請求項１１】
オキサニリド含有二価フェノールから導かれる構造単位の量が、二価フェノールから導かれる構造単位の全量を基準にして約１〜約３０モル％の範囲内にある、請求項４記載のポリカーボネート。
【請求項１２】
オキサニリド含有二価フェノールから導かれる構造単位の量が、二価フェノールから導かれる構造単位の全量を基準にして約１〜約２０モル％の範囲内にある、請求項４記載のポリカーボネート。
【請求項１３】
オキサニリド含有化合物がオキサニリド含有一価フェノールである、請求項１記載のポリカーボネート。
【請求項１４】
オキサニリド含有一価フェノールが下記式（VI）の構造を有する、請求項１３記載のポリカーボネート。
【化４】
2005532446.tif 000022
式中、Ｄ及びＤ１は各々独立に下記式（III）の構造を有する二価芳香族基であり、Ｒ５は水素、一価炭化水素基、ハロゲン、臭素、塩素、ニトロ及びＯＲ２（式中、Ｒ２は一価炭化水素基である。）からなる群から選択される。
【化５】
2005532446.tif 000023
式中、Ａ１は芳香族基であり、Ｅは１種以上のアルキレン、アルキリデン又は脂環式基、含硫黄結合、含リン結合、エーテル結合、カルボニル基、第三級窒素基或いは含ケイ素結合であり、Ｒ１は水素又は一価炭化水素基であり、Ｙ１は一価炭化水素基、ハロゲン、臭素、塩素、ニトロ及びＯＲ２（式中、Ｒ２は一価炭化水素基である。）からなる群から選択され、「ｍ」は０からＡ１上の置換可能な部位の数までの整数を表し、「ｐ」は０からＥ上の置換可能な部位の数までの整数を表し、「ｔ」は１以上の整数を表し、「ｓ」は０又は１であり、「ｕ」は０を含む整数を表す。
【請求項１５】
オキサニリド含有一価フェノールがＮ−［４−［１−（４−ヒドロキシフェニル）−１−メチルフェニル］−Ｎ’−１−［２−エトキシフェニル）−エタンジアミドである、請求項１４記載のポリカーボネート。
【請求項１６】
オキサニリド含有一価フェノールから導かれる構造単位が、二価フェノールから導かれる構造単位の全量を基準にして約０．１〜約１０モル％の範囲内のレベルで存在している、請求項１３記載のポリカーボネート。
【請求項１７】
オキサニリド含有一価フェノールから導かれる構造単位が、連鎖停止剤から導かれる構造単位の全量を基準にして約１〜約１００モル％の範囲内にある、請求項１３記載のポリカーボネート。
【請求項１８】
オキサニリド含有一価フェノールから導かれる構造単位が、連鎖停止剤から導かれる構造単位の全量を基準にして１００モル％のレベルで存在している、請求項１７記載のポリカーボネート。
【請求項１９】
オキサメート含有化合物が下記式（IX）の構造を有する一価フェノールである、請求項１３記載のポリカーボネート。
【化６】
2005532446.tif 000024
式中、Ｄは下記式（III）の構造を有する二価芳香族基であり、Ｒ６は任意に電子求引基で置換された一価炭化水素基である。
【化７】
2005532446.tif 000025
式中、Ａ１は芳香族基であり、Ｅは１種以上のアルキレン、アルキリデン又は脂環式基、含硫黄結合、含リン結合、エーテル結合、カルボニル基、第三級窒素基或いは含ケイ素結合であり、Ｒ１は水素又は一価炭化水素基であり、Ｙ１は一価炭化水素基、ハロゲン、臭素、塩素、ニトロ及びＯＲ２（式中、Ｒ２は一価炭化水素基である。）からなる群から選択され、「ｍ」は０からＡ１上の置換可能な部位の数までの整数を表し、「ｐ」は０からＥ上の置換可能な部位の数までの整数を表し、「ｔ」は１以上の整数を表し、「ｓ」は０又は１であり、「ｕ」は０を含む整数を表す。
【請求項２０】
オキサメート含有一価フェノールが、Ｄが２−（４−アミノフェニル）−２−（４’−ヒドロキシフェニル）プロパンから導かれる残基であり、Ｒ６がトリフルオロエチルである式（IX）の化合物である、請求項１９記載のポリカーボネート。
【請求項２１】
オキサニリド含有二価フェノールと、オキサニリド含有一価フェノール又はオキサメート含有一価フェノール或いはその両方とから導かれる構造単位を含む、請求項１記載のポリカーボネート。
【請求項２２】
カーボネート前駆体が、ホスゲン、ジアリールカーボネート及びジフェニルカーボネートからなる群から選択される、請求項１記載のポリカーボネート。
【請求項２３】
ビスフェノールＡ、Ｎ，Ｎ’−ビス［４−［１−（４−ヒドロキシフェニル）−１−メチルエチル］フェニル］−エタンジアミド及びカーボネート前駆体から導かれる構造単位を含んでなるポリカーボネート。
【請求項２４】
Ｎ，Ｎ’−ビス［４−［１−（４−ヒドロキシフェニル）−１−メチルエチル］フェニル］−エタンジアミドから導かれる構造単位を、二価フェノールから導かれる構造単位の全量を基準にして約２０〜約５０モル％の範囲内の量で含む、請求項２３記載のポリカーボネート。
【請求項２５】
ビスフェノールＡ、Ｎ−［４−［１−（４−ヒドロキシフェニル）−１−メチルフェニル］−Ｎ’−１−［２−エトキシフェニル）−エタンジアミド及びカーボネート前駆体から導かれる構造単位を含んでなるポリカーボネート。
【請求項２６】
Ｎ−［４−［１−（４−ヒドロキシフェニル）−１−メチルフェニル］−Ｎ’−１−［２−エトキシフェニル）−エタンジアミドから導かれる構造単位を、二価フェノールから導かれる構造単位の全量を基準にして約１〜約１０モル％の範囲内の量で含む、請求項２５記載のポリカーボネート。
【請求項２７】
請求項１記載のポリカーボネートを含んでなる物品。
【請求項２８】
請求項４記載のポリカーボネートを含んでなる物品。
【請求項２９】
請求項８記載のポリカーボネートを含んでなる物品。
【請求項３０】
請求項１３記載のポリカーボネートを含んでなる物品。
【請求項３１】
請求項１５記載のポリカーボネートを含んでなる物品。
【請求項３２】
請求項１９記載のポリカーボネートを含んでなる物品。
【請求項３３】
請求項２１記載のポリカーボネートを含んでなる物品。
【請求項３４】
請求項２３記載のポリカーボネートを含んでなる物品。
【請求項３５】
請求項２５記載のポリカーボネートを含んでなる物品。
【請求項３６】
１種以上の二価フェノールと、オキサニリド含有化合物、オキサメート含有化合物及びこれらの混合物からなる群から選択される１種以上とから導かれる構造単位を含むポリカーボネートの製造方法であって、１種以上の二価フェノール、カーボネート前駆体、並びにオキサニリド含有化合物、オキサメート含有化合物及びこれらの混合物からなる群から選択される１種以上を反応条件下で接触させる段階を含んでなる方法。
【請求項３７】
二価フェノールがＨＯ−Ｄ−ＯＨの構造を有しており、式中のＤは下記式（III）の構造を有する二価芳香族基である、請求項３６記載の方法。
【化８】
2005532446.tif 000026
式中、Ａ１は芳香族基であり、Ｅは１種以上のアルキレン、アルキリデン又は脂環式基、含硫黄結合、含リン結合、エーテル結合、カルボニル基、第三級窒素基或いは含ケイ素結合であり、Ｒ１は水素又は一価炭化水素基であり、Ｙ１は一価炭化水素基、ハロゲン、臭素、塩素、ニトロ及びＯＲ２（式中、Ｒ２は一価炭化水素基である。）からなる群から選択され、「ｍ」は０からＡ１上の置換可能な部位の数までの整数を表し、「ｐ」は０からＥ上の置換可能な部位の数までの整数を表し、「ｔ」は１以上の整数を表し、「ｓ」は０又は１であり、「ｕ」は０を含む整数を表す。
【請求項３８】
二価フェノールが、２，２−ビス（４−ヒドロキシフェニル）プロパン、１，１−ビス（４−ヒドロキシ−３−メチルフェニル）シクロヘキサン、３−（４−ヒドロキシフェニル）−１，１，３−トリメチルインダン−５−オール、１−（４−ヒドロキシフェニル）−１，３，３−トリメチルインダン−５−オール及び６，６’−ジヒドロキシ−３，３，３’，３’−テトラメチル−１，１’−スピロビインダンからなる群から選択される１種以上である、請求項３７記載の方法。
【請求項３９】
オキサニリド含有化合物がオキサニリド含有二価フェノールである、請求項３６記載の方法。
【請求項４０】
オキサニリド含有二価フェノールが下記式（II）の構造を有する、請求項３９記載の方法。
【化９】
2005532446.tif 000027
式中、Ｄ及びＤ１は各々独立に下記式（III）の構造を有する二価芳香族基である。
【化１０】
2005532446.tif 000028
式中、Ａ１は芳香族基であり、Ｅは１種以上のアルキレン、アルキリデン又は脂環式基、含硫黄結合、含リン結合、エーテル結合、カルボニル基、第三級窒素基或いは含ケイ素結合であり、Ｒ１は水素又は一価炭化水素基であり、Ｙ１は一価炭化水素基、ハロゲン、臭素、塩素、ニトロ及びＯＲ２（式中、Ｒ２は一価炭化水素基である。）からなる群から選択され、「ｍ」は０からＡ１上の置換可能な部位の数までの整数を表し、「ｐ」は０からＥ上の置換可能な部位の数までの整数を表し、「ｔ」は１以上の整数を表し、「ｓ」は０又は１であり、「ｕ」は０を含む整数を表す。
【請求項４１】
Ｄ及びＤ１が相異なる、請求項４０記載の方法。
【請求項４２】
Ｄ及びＤ１が同一である、請求項４０記載の方法。
【請求項４３】
オキサニリド含有二価フェノールがＮ，Ｎ’−ビス［４−［１−（４−ヒドロキシフェニル）−１−メチルエチル］フェニル］−エタンジアミドである、請求項４２記載の方法。
【請求項４４】
オキサニリド含有二価フェノールから導かれる構造単位の量が、二価フェノールから導かれる構造単位の全量を基準にして約０．１〜約８０モル％の範囲内にある、請求項３９記載の方法。
【請求項４５】
オキサニリド含有二価フェノールから導かれる構造単位の量が、二価フェノールから導かれる構造単位の全量を基準にして約０．５〜約５０モル％の範囲内にある、請求項３９記載の方法。
【請求項４６】
オキサニリド含有二価フェノールから導かれる構造単位の量が、二価フェノールから導かれる構造単位の全量を基準にして約１〜約３０モル％の範囲内にある、請求項３９記載の方法。
【請求項４７】
オキサニリド含有二価フェノールから導かれる構造単位の量が、二価フェノールから導かれる構造単位の全量を基準にして約１〜約２０モル％の範囲内にある、請求項３９記載の方法。
【請求項４８】
オキサニリド含有化合物がオキサニリド含有一価フェノールである、請求項３６記載の方法。
【請求項４９】
オキサニリド含有一価フェノールが下記式（VI）の構造を有する、請求項４８記載の方法。
【化１１】
2005532446.tif 000029
式中、Ｄ及びＤ１は各々独立に下記式（III）の構造を有する二価芳香族基であり、Ｒ５は水素、一価炭化水素基、ハロゲン、臭素、塩素、ニトロ及びＯＲ２（式中、Ｒ２は一価炭化水素基である。）からなる群から選択される。
【化１２】
2005532446.tif 000030
式中、Ａ１は芳香族基であり、Ｅは１種以上のアルキレン、アルキリデン又は脂環式基、含硫黄結合、含リン結合、エーテル結合、カルボニル基、第三級窒素基或いは含ケイ素結合であり、Ｒ１は水素又は一価炭化水素基であり、Ｙ１は一価炭化水素基、ハロゲン、臭素、塩素、ニトロ及びＯＲ２（式中、Ｒ２は一価炭化水素基である。）からなる群から選択され、「ｍ」は０からＡ１上の置換可能な部位の数までの整数を表し、「ｐ」は０からＥ上の置換可能な部位の数までの整数を表し、「ｔ」は１以上の整数を表し、「ｓ」は０又は１であり、「ｕ」は０を含む整数を表す。
【請求項５０】
オキサニリド含有一価フェノールがＮ−［４−［１−（４−ヒドロキシフェニル）−１−メチルフェニル］−Ｎ’−１−［２−エトキシフェニル）−エタンジアミドである、請求項４９記載の方法。
【請求項５１】
オキサニリド含有一価フェノールから導かれる構造単位が、二価フェノールから導かれる構造単位の全量を基準にして約０．１〜約１０モル％の範囲内のレベルで存在している、請求項４８記載の方法。
【請求項５２】
オキサニリド含有一価フェノールから導かれる構造単位が、連鎖停止剤から導かれる構造単位の全量を基準にして約１〜約１００モル％の範囲内にある、請求項４８記載の方法。
【請求項５３】
オキサニリド含有一価フェノールから導かれる構造単位の量が、連鎖停止剤から導かれる構造単位の全量を基準にして１００モル％である、請求項４８記載の方法。
【請求項５４】
オキサメート含有化合物が下記式（IX）の構造を有する一価フェノールである、請求項３６記載の方法。
【化１３】
2005532446.tif 000031
式中、Ｄは下記式（III）の構造を有する二価芳香族基であり、Ｒ６は任意に電子求引基で置換された一価炭化水素基である。
【化１４】
2005532446.tif 000032
式中、Ａ１は芳香族基であり、Ｅは１種以上のアルキレン、アルキリデン又は脂環式基、含硫黄結合、含リン結合、エーテル結合、カルボニル基、第三級窒素基或いは含ケイ素結合であり、Ｒ１は水素又は一価炭化水素基であり、Ｙ１は一価炭化水素基、ハロゲン、臭素、塩素、ニトロ及びＯＲ２（式中、Ｒ２は一価炭化水素基である。）からなる群から選択され、「ｍ」は０からＡ１上の置換可能な部位の数までの整数を表し、「ｐ」は０からＥ上の置換可能な部位の数までの整数を表し、「ｔ」は１以上の整数を表し、「ｓ」は０又は１であり、「ｕ」は０を含む整数を表す。
【請求項５５】
オキサメート含有一価フェノールが、Ｄが２−（４−アミノフェニル）−２−（４’−ヒドロキシフェニル）プロパンから導かれる残基であり、Ｒ６がトリフルオロエチルである式（IX）の化合物である、請求項５４記載の方法。
【請求項５６】
オキサニリド含有二価フェノールと、オキサニリド含有一価フェノール又はオキサメート含有一価フェノール或いはその両方とから導かれる構造単位を含む、請求項３６記載の方法。
【請求項５７】
カーボネート前駆体が、ホスゲン、ジアリールカーボネート及びジフェニルカーボネートからなる群から選択される、請求項３６記載の方法。
【請求項５８】
反応条件下で接触させる段階が、溶液法、界面法、溶融法、エステル交換法、固相法及び再分配法並びにこれらの組合せからなる群から選択される、請求項３６記載の方法。
【請求項５９】
オキサニリド構造単位を含むポリカーボネートの製造方法であって、ビスフェノールＡ、Ｎ，Ｎ’−ビス［４−［１−（４−ヒドロキシフェニル）−１−メチルエチル］フェニル］−エタンジアミド及びカーボネート前駆体を反応条件下で接触させる段階を含んでなる方法。
【請求項６０】
ポリカーボネートが、Ｎ，Ｎ’−ビス［４−［１−（４−ヒドロキシフェニル）−１−メチルエチル］フェニル］−エタンジアミドから導かれる構造単位を、二価フェノールから導かれる構造単位の全量を基準にして約２０〜約５０モル％の範囲内の量で含む、請求項５９記載の方法。
【請求項６１】
反応条件下で接触させる段階が、溶液法、界面法、溶融法、エステル交換法、固相法及び再分配法並びにこれらの組合せからなる群から選択される、請求項５９記載の方法。
【請求項６２】
オキサニリド構造単位を含むポリカーボネートの製造方法であって、ビスフェノールＡ、Ｎ−［４−［１−（４−ヒドロキシフェニル）−１−メチルフェニル］−Ｎ’−１−［２−エトキシフェニル）−エタンジアミド及びカーボネート前駆体を反応条件下で接触させる段階を含んでなる方法。
【請求項６３】
ポリカーボネートが、Ｎ−［４−［１−（４−ヒドロキシフェニル）−１−メチルフェニル］−Ｎ’−１−［２−エトキシフェニル）−エタンジアミドから導かれる構造単位を、二価フェノールから導かれる構造単位の全量を基準にして約１〜約１０モル％の範囲内の量で含む、請求項６２記載の方法。
【請求項６４】
反応条件下で接触させる段階が、溶液法、界面法、溶融法、エステル交換法、固相法及び再分配法並びにこれらの組合せからなる群から選択される、請求項６２記載の方法。
【請求項６５】
下記式（VI）の構造を有するオキサニリド含有一価フェノール。
【化１５】
2005532446.tif 000033
式中、Ｄ及びＤ１は各々独立に下記式（III）の構造を有する二価芳香族基であり、Ｒ５は水素、一価炭化水素基、ハロゲン、臭素、塩素、ニトロ及びＯＲ２（式中、Ｒ２は一価炭化水素基である。）からなる群から選択される。
【化１６】
2005532446.tif 000034
式中、Ａ１は芳香族基であり、Ｅは１種以上のアルキレン、アルキリデン又は脂環式基、含硫黄結合、含リン結合、エーテル結合、カルボニル基、第三級窒素基或いは含ケイ素結合であり、Ｒ１は水素又は一価炭化水素基であり、Ｙ１は一価炭化水素基、ハロゲン、臭素、塩素、ニトロ及びＯＲ２（式中、Ｒ２は一価炭化水素基である。）からなる群から選択され、「ｍ」は０からＡ１上の置換可能な部位の数までの整数を表し、「ｐ」は０からＥ上の置換可能な部位の数までの整数を表し、「ｔ」は１以上の整数を表し、「ｓ」は０又は１であり、「ｕ」は０を含む整数を表す。
【請求項６６】
Ｎ−［４−［１−（４−ヒドロキシフェニル）−１−メチルフェニル］−Ｎ’−１−［２−エトキシフェニル）−エタンジアミドである、請求項６５記載のオキサニリド含有一価フェノール。
【請求項６７】
下記式（IX）の構造を有するオキサニリド含有一価フェノール。
【化１７】
2005532446.tif 000035
式中、Ｄは下記式（III）の構造を有する二価芳香族基であり、Ｒ６は電子求引基で置換された一価炭化水素基である。
【化１８】
2005532446.tif 000036
式中、Ａ１は芳香族基であり、Ｅは１種以上のアルキレン、アルキリデン又は脂環式基、含硫黄結合、含リン結合、エーテル結合、カルボニル基、第三級窒素基或いは含ケイ素結合であり、Ｒ１は水素又は一価炭化水素基であり、Ｙ１は一価炭化水素基、ハロゲン、臭素、塩素、ニトロ及びＯＲ２（式中、Ｒ２は一価炭化水素基である。）からなる群から選択され、「ｍ」は０からＡ１上の置換可能な部位の数までの整数を表し、「ｐ」は０からＥ上の置換可能な部位の数までの整数を表し、「ｔ」は１以上の整数を表し、「ｓ」は０又は１であり、「ｕ」は０を含む整数を表す。
【請求項６８】
Ｄが２−（４−アミノフェニル）−２−（４’−ヒドロキシフェニル）プロパンから導かれる残基であり、Ｒ６がトリフルオロエチルである式（IX）の化合物である、請求項６７記載のオキサニリド含有一価フェノール。
【請求項６９】
下記式の構造を有するオキサニリド含有一価フェノール。
【化１９】
2005532446.tif 000037
式中、Ｒ３はアルキレン、アルキリデン又は脂環式基であり、Ｒ４及びＲ５は各々独立にハロゲン、ブロモ、クロロ、アルキル、アリール、アラルキル、アルカリール、シクロアルキル又はＯＲ２（式中、Ｒ２は一価炭化水素基である。）であり、「ｘ」及び「ｊ」は０から芳香環上の置換可能な部位の数までの整数を表す。
【請求項７０】
Ｎ−［４−［１−（４−ヒドロキシフェニル）−１−メチルフェニル］−Ｎ’−１−［２−エトキシフェニル）−エタンジアミドである、請求項６９記載の一価フェノール。
【請求項７１】
対称オキサニリド含有二価フェノールの製造方法であって、ヒドロキシ基を有する芳香族アミンを、ジアリールオキサレート又は各々が１以上の電子求引基で置換されたアルキル基を有するジアルキルオキサレートと接触させる段階を含んでなる方法。
【請求項７２】
電子求引基がフルオロ又はクロロである、請求項７１記載の方法。
【請求項７３】
オキサニリド含有二価フェノールが次式の構造を有する、請求項７１記載の方法。
【化２０】
2005532446.tif 000038
式中、Ｄは下記式（III）の構造を有する二価芳香族基である。
【化２１】
2005532446.tif 000039
式中、Ａ１は芳香族基であり、Ｅは１種以上のアルキレン、アルキリデン又は脂環式基、含硫黄結合、含リン結合、エーテル結合、カルボニル基、第三級窒素基或いは含ケイ素結合であり、Ｒ１は水素又は一価炭化水素基であり、Ｙ１は一価炭化水素基、ハロゲン、臭素、塩素、ニトロ及びＯＲ２（式中、Ｒ２は一価炭化水素基である。）からなる群から選択され、「ｍ」は０からＡ１上の置換可能な部位の数までの整数を表し、「ｐ」は０からＥ上の置換可能な部位の数までの整数を表し、「ｔ」は１以上の整数を表し、「ｓ」は０又は１であり、「ｕ」は０を含む整数を表す。
【請求項７４】
接触温度が約３０〜約１００℃の範囲内にある、請求項７１記載の方法。
【請求項７５】
対称オキサニリド含有二価フェノールの製造方法であって、約３０〜約１００℃の範囲内の温度で３−アミノフェノール、４−アミノフェノール及び２−（４−アミノフェニル）−２−（４’−ヒドロキシフェニル）プロパンをビス（トリフルオロエチル）オキサレートと接触させる段階を含んでなる方法。
【請求項７６】
非対称オキサニリド含有二価フェノールの製造方法であって、ヒドロキシ基を有する芳香族アミンを、ジアリールオキサレート又は各々が１以上の電子求引基で置換されたアルキル基を有するジアルキルオキサレートと接触させる段階、次いでオキサメート中間体を、前記第一の芳香族アミンと異なる、ヒドロキシ基を有する第二の芳香族アミンと接触させる段階を含んでなる方法。
【請求項７７】
電子求引基がフルオロ又はクロロである、請求項７６記載の方法。
【請求項７８】
オキサニリド含有二価フェノールが下記式（II）の構造を有する、請求項７６記載の方法。
【化２２】
2005532446.tif 000040
式中、Ｄ及びＤ１は各々独立に下記式（III）の構造を有する二価芳香族基である。
【化２３】
2005532446.tif 000041
式中、Ａ１は芳香族基であり、Ｅは１種以上のアルキレン、アルキリデン又は脂環式基、含硫黄結合、含リン結合、エーテル結合、カルボニル基、第三級窒素基或いは含ケイ素結合であり、Ｒ１は水素又は一価炭化水素基であり、Ｙ１は一価炭化水素基、ハロゲン、臭素、塩素、ニトロ及びＯＲ２（式中、Ｒ２は一価炭化水素基である。）からなる群から選択され、「ｍ」は０からＡ１上の置換可能な部位の数までの整数を表し、「ｐ」は０からＥ上の置換可能な部位の数までの整数を表し、「ｔ」は１以上の整数を表し、「ｓ」は０又は１であり、「ｕ」は０を含む整数を表す。
【請求項７９】
接触温度が約３０〜約１００℃の範囲内にある、請求項７６記載の方法。
【請求項８０】
非対称オキサニリド含有二価フェノールの製造方法であって、ヒドロキシ基を有する芳香族アミンをビス（トリフルオロエチル）オキサレートと接触させる段階、次いでオキサメート中間体を、前記第一の芳香族アミンと異なる、ヒドロキシ基を有する第二の芳香族アミンと接触させる段階を含んでなり、芳香族アミンは３−アミノフェノール、４−アミノフェノール及び２−（４−アミノフェニル）−２−（４’−ヒドロキシフェニル）プロパンからなる群から選択され、各段階での接触温度は約３０〜約１００℃の範囲内にある、方法。
【請求項８１】
オキサニリド含有一価フェノールの製造方法であって、芳香族アミンを、ジアリールオキサレート又は各々が１以上の電子求引基で置換されたアルキル基を有するジアルキルオキサレートと接触させる段階、次いでオキサメート中間体を前記第一の芳香族アミンと異なる第二の芳香族アミンと接触させる段階を含んでなり、ただ１種の芳香族アミンだけがヒドロキシ基を有する、方法。
【請求項８２】
電子求引基がフルオロ又はクロロである、請求項８１記載の方法。
【請求項８３】
オキサニリド含有一価フェノールが下記式（VI）の構造を有する、請求項８１記載の方法。
【化２４】
2005532446.tif 000042
式中、Ｄ及びＤ１は各々独立に下記式（III）の構造を有する二価芳香族基であり、Ｒ５は水素、一価炭化水素基、ハロゲン、臭素、塩素、ニトロ及びＯＲ２（式中、Ｒ２は一価炭化水素基である。）からなる群から選択される。
【化２５】
2005532446.tif 000043
式中、Ａ１は芳香族基であり、Ｅは１種以上のアルキレン、アルキリデン又は脂環式基、含硫黄結合、含リン結合、エーテル結合、カルボニル基、第三級窒素基或いは含ケイ素結合であり、Ｒ１は水素又は一価炭化水素基であり、Ｙ１は一価炭化水素基、ハロゲン、臭素、塩素、ニトロ及びＯＲ２（式中、Ｒ２は一価炭化水素基である。）からなる群から選択され、「ｍ」は０からＡ１上の置換可能な部位の数までの整数を表し、「ｐ」は０からＥ上の置換可能な部位の数までの整数を表し、「ｔ」は１以上の整数を表し、「ｓ」は０又は１であり、「ｕ」は０を含む整数を表す。
【請求項８４】
接触温度が約３０〜約１００℃の範囲内にある、請求項８１記載の方法。
【請求項８５】
オキサニリド含有一価フェノールの製造方法であって、芳香族アミンをビス（トリフルオロエチル）オキサレートと接触させる段階、次いでオキサメート中間体を前記第一の芳香族アミンと異なる第二の芳香族アミンと接触させる段階を含んでなり、ただ１種の芳香族アミンだけがヒドロキシ基を有し、芳香族アミンはアニリン、フェネチジン、３−アミノフェノール、４−アミノフェノール及び２−（４−アミノフェニル）−２−（４’−ヒドロキシフェニル）プロパンからなる群から選択され、各段階での接触温度は約３０〜約１００℃の範囲内にある、方法。
【請求項８６】
オキサメート含有一価フェノールの製造方法であって、ヒドロキシ基を有する芳香族アミンを、ジアリールオキサレート又は各々が１以上の電子求引基で置換されたアルキル基を有するジアルキルオキサレートと接触させる段階を含んでなる方法。
【請求項８７】
電子求引基がフルオロ又はクロロである、請求項８６記載の方法。
【請求項８８】
オキサニリド含有一価フェノールが下記式（IX）の構造を有する、請求項８６記載の方法。
【化２６】
2005532446.tif 000044
式中、Ｄは下記式（III）の構造を有する二価芳香族基であり、Ｒ６は電子求引基で置換された一価炭化水素基である。
【化２７】
2005532446.tif 000045
式中、Ａ１は芳香族基であり、Ｅは１種以上のアルキレン、アルキリデン又は脂環式基、含硫黄結合、含リン結合、エーテル結合、カルボニル基、第三級窒素基或いは含ケイ素結合であり、Ｒ１は水素又は一価炭化水素基であり、Ｙ１は一価炭化水素基、ハロゲン、臭素、塩素、ニトロ及びＯＲ２（式中、Ｒ２は一価炭化水素基である。）からなる群から選択され、「ｍ」は０からＡ１上の置換可能な部位の数までの整数を表し、「ｐ」は０からＥ上の置換可能な部位の数までの整数を表し、「ｔ」は１以上の整数を表し、「ｓ」は０又は１であり、「ｕ」は０を含む整数を表す。
【請求項８９】
電子求引基がフルオロ又はクロロである、請求項８８記載の方法。
【請求項９０】
接触温度が約３０〜約１００℃の範囲内にある、請求項８６記載の方法。
【請求項９１】
オキサメート含有一価フェノールの製造方法であって、ヒドロキシ基を有する芳香族アミンをビス（トリフルオロエチル）オキサレートと接触させる段階を含んでなり、芳香族アミンは３−アミノフェノール、４−アミノフェノール及び２−（４−アミノフェニル）−２−（４’−ヒドロキシフェニル）プロパンからなる群から選択され、各段階での接触温度は約３０〜約１００℃の範囲内にある、方法。
【請求項９２】
各々が１以上の電子求引基で置換されたアルキル基を有するジアルキルオキサレートであって、電子求引基がクロロ及びフルオロからなる群から選択される１種以上である、ジアルキルオキサレート。
【請求項９３】
ビス（トリフルオロエチル）オキサレートである、請求項９２記載のジアルキルオキサレート。
【発明の詳細な説明】
【技術分野】
【０００１】
本発明は、耐候性を有するポリカーボネートポリマーに関する。さらに具体的には、本発明はオキサニリド構造単位を含んでなるポリカーボネートポリマー、その製造方法、及びそれから製造される物品に関する。
【背景技術】
【０００２】
ポリカーボネートは、一つには高い衝撃強さを始めとする優れた物理的性質を有するため、広く使用されている種類のポリマーである。しかし、気象現象に暴露された際の変化に対するポリカーボネートの抵抗性（一般に「耐候性」と呼ばれる）は理想的でない。特に、ポリカーボネートは黄変を生じ易く、それがポリマーの透明性及び魅力を損なうので、長期色安定性が問題となる。ポリカーボネートの黄変は主として紫外線の作用で引き起こされ、かかる黄変がしばしば「光黄変」と呼ばれるのはこのような理由による。屋外暴露に付随する光黄変及びその他の有害な現象を抑制するため、数多くの手段が使用され提唱されてきた。これらの多くは、ポリカーボネート組成物中に紫外線吸収化合物（ＵＶＡ）を混入するものである。大抵の場合、ＵＶＡは低分子量化合物であり、衝撃強さ及び熱変形温度に反映されるような高温特性のようなポリマーの物理的性質の低下を回避するため、通例は約１重量％以下の比較的低いレベルで使用しなければならない。低分子量ＵＶＡの添加を必要とせずに効果的な耐候性を有するカーボネート組成物に対する古くからのニーズが存在している。
【０００３】
典型的なＵＶＡの例は、Ｃｌａｒｉａｎｔ  ＣｏｒｐｏｒａｔｉｏｎからＳＡＮＤＵＶＯＲ  ＶＳＵの商品名で入手でき、下記の式（Ｉ）を有するオキサニリド含有化合物である。
【０００４】
【化１】
2005532446.tif 000003
【０００５】
同一譲受人に譲渡された米国特許第５８４７１９６号には、芳香族ヒドロキシ官能基を含む一官能性及び二官能性オキサニリドの合成法が開示されている。しかし、そこに教示された方法で製造されたオキサニリドは、それ自体が高度に着色している。また、かかるオキサニリドから導くことのできるポリカーボネートはそこに教示されていない。芳香族ヒドロキシ官能基を含むオキサニリドの製造方法であって、実質的に無色透明なポリカーボネートを製造するために使用できるほとんど又は全く色のないオキサニリドを製造する方法に対するニーズが存在している。
【特許文献１】米国特許第５８４７１９６号明細書
【発明の開示】
【課題を解決するための手段】
【０００６】
本発明者らは、鋭意研究を行った結果、実質的に無色であると共に優れた耐候性を示す、オキサニリド構造単位を含んでなるポリカーボネートを発見した。かくして、一実施形態では本発明は、１種以上の二価フェノール、カーボネート前駆体、並びにオキサニリド含有化合物、オキサメート含有化合物及びこれらの混合物からなる群から選択される１種以上から導かれる構造単位を含んでなるポリカーボネートである。別の実施形態では本発明は、１種以上の二価フェノールと、オキサニリド含有化合物、オキサメート含有化合物及びこれらの混合物からなる群から選択される１種以上とから導かれる構造単位を含むポリカーボネートの製造方法であって、１種以上の二価フェノール、カーボネート前駆体、並びにオキサニリド含有化合物、オキサメート含有化合物及びこれらの混合物からなる群から選択される１種以上を反応条件下で接触させる段階を含んでなる方法である。さらに別の実施形態では本発明は、オキサニリド構造単位を含むポリカーボネートを含んでなる物品である。さらに別の実施形態では本発明は、対称又は非対称オキサニリド含有二価フェノールの製造方法であって、ヒドロキシ基を有する１種以上の芳香族アミンを、ジアリールオキサレート又は各々が１以上の電子求引基で置換されたアルキル基を有するジアルキルオキサレートと接触させる段階を含んでなる方法である。さらに別の実施形態では本発明は、オキサニリド含有一価フェノールの製造方法であって、ヒドロキシ基を有する芳香族アミンを、ジアリールオキサレート又は各々が１以上の電子求引基で置換されたアルキル基を有するジアルキルオキサレートと接触させる段階を含んでなる方法である。本発明のその他様々な特徴、態様及び利点は、以下の説明及び特許請求の範囲を参照することでさらに明らかとなろう。
【０００７】
図面の簡単な説明
図１は、化合物（Ｖ）のビス（フェニルカーボネート）誘導体及び化合物（VIII）のモノフェニルカーボネート誘導体に関する紫外スペクトルを示す。
【０００８】
図２は、ビスフェノールＡポリカーボネートのプラークと、ビスフェノールＡ及びオキサニリド構造単位を含んでなるポリカーボネートの被覆層を有するビスフェノールＡポリカーボネートからなるプラークとを比較しながら、紫外線暴露時の黄色度の変化（ΔＹＩ）を示す。
【０００９】
図３は、ビスフェノールＡポリカーボネートのプラークと、ビスフェノールＡ及びオキサニリド構造単位を含んでなるポリカーボネートの被覆層を有するビスフェノールＡポリカーボネートからなるプラークとを比較しながら、紫外線暴露時の色の変化（ΔＥ）を示す。
【発明を実施するための最良の形態】
【００１０】
本発明の様々な実施形態でのオキサニリド含有化合物は、下記式（II）のオキサニリド含有二価フェノールを包含する。
【００１１】
【化２】
2005532446.tif 000004
【００１２】
式中、Ｄ及びＤ１は各々独立に二価芳香族基である。様々な実施形態で、Ｄ及びＤ１は独立に下記式（III）の構造を有する。
【００１３】
【化３】
2005532446.tif 000005
【００１４】
式中、Ａ１はフェニレン、ビフェニレン、ナフチレンなどの芳香族基を表す。Ｅは、特に限定されないが、メチレン、エチレン、エチリデン、プロピレン、プロピリデン、イソプロピリデン、ブチレン、ブチリデン、イソブチリデン、アミレン、アミリデン、イソアミリデンを含むアルキレン又はアルキリデン基であり得る。Ｅがアルキレン又はアルキリデン基である場合、それは、芳香族結合、第三アミノ結合、エーテル結合、カルボニル結合、含ケイ素結合、（特に限定されないが、スルフィド、スルホキシド、スルホンを含む）含硫黄結合、又は（特に限定されないが、ホスフィニル、ホスホニルを含む）含リン結合のような、アルキレン又はアルキリデンと異なる部分で連結された２以上のアルキレン又はアルキリデン基からなっていてもよい。さらにＥは、特に限定されないが、シクロペンチリデン、シクロヘキシリデン、３，３，５−トリメチルシクロヘキシリデン、メチルシクロヘキシリデン、２−［２．２．１］−ビシクロヘプチリデン、ネオペンチリデン、シクロペンタデシリデン、シクロドデシリデン、アダマンチリデンを含む脂環式基、スルフィドやスルホキシドやスルホンのような含硫黄結合、ホスフィニルやホスホニルのような含リン結合、エーテル結合、カルボニル基、第三級窒素基、又はシランやシロキシのような含ケイ素結合であり得る。Ｒ１は、水素、或いはアルキル、アリール、アラルキル、アルカリール又はシクロアルキルのような一価炭化水素基を表す。様々な実施形態で、Ｒ１の一価炭化水素基は、ハロゲン置換、具体的には例えばジクロロアルキリデンのようにフルオロ又はクロロ置換されていてもよい。Ｙ１は、特に限定されないがハロゲン（フッ素、臭素、塩素、ヨウ素）を含む無機原子、特に限定されないがニトロを含む無機基、特に限定されないがアルキル、アリール、アラルキル、アルカリール又はシクロアルキルのような一価炭化水素基を含む有機基、或いはＯＲ２（式中、Ｒ２はアルキル、アリール、アラルキル、アルカリール又はシクロアルキルのような一価炭化水素基である。）のようなオキシ基であり得る。Ｙ１は、ポリカーボネートを製造するために使用する反応体及び反応条件に対して不活性であり、これらの影響を受けないものでありさえすればよい。文字「ｍ」は０からＡ１上の置換可能な部位の数までの整数を表し、「ｐ」は０からＥ上の置換可能な部位の数までの整数を表し、「ｔ」は１以上の整数を表し、「ｓ」は０又は１であり、「ｕ」は０を含む整数を表す。
【００１５】
本発明に関しては、アルキル基は通例は１〜約１８の炭素原子を含むものであり、枝分れアルキル基及び直鎖アルキル基を包含する。これらのアルキル基の若干の非限定的実例には、メチル、エチル、プロピル、イソプロピル、ブチル、第三ブチル、ペンチル、ネオペンチル及びヘキシルがある。シクロアルキル基は、通例は３〜約１２の炭素原子を含むものである。これらのシクロアルキル基の若干の非限定的実例には、シクロブチル、シクロペンチル、シクロヘキシル、メチルシクロヘキシル、シクロヘプチルがある。アリール基は、通例は６〜１２の炭素原子を含むものである。これらのアリール基の若干の非限定的実例には、フェニル、ビフェニル、ナフチルがある。典型的なアラルキル基及びアルカリール基は、７〜約２４の炭素原子を含むものである。これらは、特に限定されないが、ベンジル、エチルフェニル、フェニルブチル、フェニルプロピル、プロピルフェニル及びフェニルエチルを含む。
【００１６】
上記式（III）で表されるように２以上のＹ置換基が存在する場合、これらは同一であっても異なっていてもよい。２以上のＲ１置換基が存在する場合、これらは同一であっても異なっていてもよい。式（III）中の「ｓ」が０であり、「ｕ」が０でない場合、芳香環はアルキリデン又は他の橋かけ基の介在なしに直接結合される。芳香族残基Ａ１上のヒドロキシル基及びＹ１の位置はオルト位、メタ位又はパラ位に変化し得ると共に、芳香族残基の２以上の環内炭素原子がＹ１及びヒドロキシル基で置換される場合、これらの基は隣接関係、非対称関係又は対称関係にあり得る。
【００１７】
一実施形態では、式（II）のＤ及びＤ１は同一であり、化合物は対称オキサニリド含有二価フェノールである。別の実施形態では、式（II）のＤ及びＤ１は異なっており、化合物は非対称オキサニリド含有二価フェノールである。特定の実施形態では、式（II）のオキサニリド含有二価フェノールは下記式（IV）のものを包含する。
【００１８】
【化４】
2005532446.tif 000006
【００１９】
式中、Ｒ３は、特に限定されないが、メチレン、エチレン、エチリデン、プロピレン、プロピリデン、イソプロピリデン、ブチレン、ブチリデン、イソブチリデン、アミレン、アミリデン、イソアミリデン、シクロペンチリデン、シクロヘキシリデン、３，３，５−トリメチルシクロヘキシリデン、メチルシクロヘキシリデン、２−［２．２．１］−ビシクロヘプチリデン、ネオペンチリデン、シクロペンタデシリデン、シクロドデシリデン、アダマンチリデン、ジクロロアルキリデンを含むアルキレン、アルキリデン又は脂環式基であり、Ｒ４はハロゲン、ブロモ、クロロ、アルキル、アリール、アラルキル、アルカリール、シクロアルキル又はＯＲ２（式中、Ｒ２はアルキル、アリール、アラルキル、アルカリール又はシクロアルキルのような一価炭化水素基である。）であり、「ｘ」は０から芳香環上の置換可能な部位の数までの整数を表す。存在する場合、任意のＲ４置換基はヘテロ原子−芳香環結合に対してオルト位又はメタ位であり得る。別の特定の実施形態では、式（IV）中のＲ３はイソプロピリデンであり、「ｘ」は０であり、この化合物はＮ，Ｎ’−ビス［４−［１−（４−ヒドロキシフェニル）−１−メチルエチル］フェニル］−エタンジアミド（本明細書中では式（Ｖ）ともいう）である。
【００２０】
本発明の様々な実施形態でのオキサニリド含有化合物は、下記式（VI）のオキサニリド含有一価フェノールも包含する。
【００２１】
【化５】
2005532446.tif 000007
【００２２】
式中、Ｄ及びＤ１は各々独立に二価芳香族基であり、Ｒ５は水素、或いはアルキル、アリール、アラルキル、アルカリール又はシクロアルキルのような一価炭化水素基、特に限定されないがハロゲン（フッ素、臭素、塩素、ヨウ素）を含む無機原子、特に限定されないがニトロを含む無機基、或いはＯＲ２（式中、Ｒ２はアルキル、アリール、アラルキル、アルカリール又はシクロアルキルのような一価炭化水素基である。）のようなオキシ基である。Ｒ５は、ポリカーボネートを製造するために使用する反応体及び反応条件に対して不活性であり、これらの影響を受けないものでありさえすればよい。様々な実施形態で、Ｄ及びＤ１は独立に下記式（III）の構造を有する。
【００２３】
【化６】
2005532446.tif 000008
【００２４】
式中、Ａ１、Ｙ１、Ｅ、Ｒ１、ｍ、ｐ、ｔ、ｓ及びｕは上述した通りの定義及び範囲を有する。
【００２５】
特定の実施形態では、式（VI）のオキサニリド含有一価フェノールは下記式（VII）のものを包含する。
【００２６】
【化７】
2005532446.tif 000009
【００２７】
式中、Ｒ３は、特に限定されないが、メチレン、エチレン、エチリデン、プロピレン、プロピリデン、イソプロピリデン、ブチレン、ブチリデン、イソブチリデン、アミレン、アミリデン、イソアミリデン、シクロペンチリデン、シクロヘキシリデン、３，３，５−トリメチルシクロヘキシリデン、メチルシクロヘキシリデン、２−［２．２．１］−ビシクロヘプチリデン、ネオペンチリデン、シクロペンタデシリデン、シクロドデシリデン、アダマンチリデン、ジクロロアルキリデンを含むアルキレン、アルキリデン又は脂環式基であり、Ｒ４及びＲ５は各々独立にハロゲン、ブロモ、クロロ、アルキル、アリール、アラルキル、アルカリール、シクロアルキル又はＯＲ２（式中、Ｒ２はアルキル、アリール、アラルキル、アルカリール又はシクロアルキルのような一価炭化水素基である。）であり、「ｘ」及び「ｊ」は０から芳香環上の置換可能な部位の数までの整数を表す。存在する場合、任意のＲ４置換基はヘテロ原子−芳香環結合に対してオルト位又はメタ位であり得ると共に、任意のＲ５置換基はヘテロ原子−芳香環結合に対してオルト位、メタ位又はパラ位であり得る。別の特定の実施形態では、式（VII）中のＲ３はイソプロピリデンであり、「ｊ」は０であり、「ｘ」は１であり、Ｒ５はヘテロ原子−芳香環結合に対してオルト位のＯＣＨ２ＣＨ３であり、この化合物は以後は場合によって式（VIII）又はＮ−［４−［１−（４−ヒドロキシフェニル）−１−メチルフェニル］−Ｎ’−１−［２−エトキシフェニル）−エタンジアミドといわれる。
【００２８】
様々な実施形態で、本発明は下記式（IX）のオキサメート含有一価フェノールも包含する。
【００２９】
【化８】
2005532446.tif 000010
【００３０】
式中、Ｄは上述した通りの定義及び範囲を有する二価芳香族基であり、Ｒ６はアルキル、アリール、アラルキル、アルカリール又はシクロアルキルのような一価炭化水素基であり、これは特に限定されないがハロゲン、クロロ、フルオロ、ニトロ、カルボキシ、トリハロアセチル及びトリフルオロアセチルを含む電子求引基で任意に置換し得る。Ｒ６の実例には、特に限定されないが、フェニル、メチルサリチル、２−クロロフェニル、２−ニトロフェニル、２−トリフルオロアセチル、２−フルオロフェニル、エチル、ブチル、クロロエチル及びトリフルオロエチルがある。特定の実施形態では、Ｄは化合物２−（４−アミノフェニル）−２−（４’−ヒドロキシフェニル）プロパンから導かれた残基であり、Ｒ６はエチル、ブチル又はトリフルオロエチルである。
【００３１】
本発明のオキサニリド含有化合物の製造方法は、当技術分野で公知の方法を包含する。一実施形態では、１種以上の芳香族アミンを反応条件下で二官能性シュウ酸誘導体と接触させる。式（II）のオキサニリド含有二価フェノールを製造するために適した芳香族アミンは、特に限定されないが、Ｈ２Ｎ−Ｄ−ＯＨ及びＨ２Ｎ−Ｄ１−ＯＨ（式中、Ｄ及びＤ１は上述した定義及び範囲を有する。）の構造を有するものを包含する。式（VI）のオキサニリド含有一価フェノールを製造するために適した芳香族アミンは、特に限定されないが、Ｈ２Ｎ−Ｄ−Ｒ５及びＨ２Ｎ−Ｄ１−ＯＨ（式中、Ｄ、Ｄ１及びＲ５は上述した定義及び範囲を有する。）の構造を有するものを包含する。
【００３２】
芳香族アミンの代表例には、特に限定されないが、アニリン、フェネチジン、３−アミノフェノール、４−アミノフェノール及び２−（４−アミノフェニル）−２−（４’−ヒドロキシフェニル）プロパンがある。好適な二官能性シュウ酸誘導体には、特に限定されないが、シュウ酸、塩化オキサリル、シュウ酸ジエステル及びシュウ酸モノエステル−一酸塩化物がある。特定の実施形態では、好適な二官能性シュウ酸誘導体には、特に限定されないが、ジエチルオキサレートやジブチルオキサレートのようなシュウ酸ジアリールエステル及びジアルキルエステル、並びにエチルオキサリルクロリドのようなシュウ酸モノアルキルエステル−一酸塩化物がある。二官能性シュウ酸誘導体と反応する際の芳香族アミンの反応速度を高めるためには、ルイス酸のような触媒が当技術分野で知られており、オキサニリド含有化合物を製造するためのいかなる反応中にも触媒が任意に存在し得る。
【００３３】
一実施形態では、ただ１種の芳香族アミン２当量を１以上の段階で二官能性シュウ酸誘導体と反応させることで、対称オキサニリド含有化合物を得ることができる。別の実施形態では、２種の芳香族アミン各１当量を別々の段階で二官能性シュウ酸誘導体と反応させることで、非対称オキサニリド含有化合物を得ることができる。別の実施形態では、芳香族アミン１当量を二官能性シュウ酸誘導体と反応させることで、非対称オキサメート含有化合物を得ることができる。特定の実施形態では、ただ１種の芳香族アミン２当量を１以上の段階で二官能性シュウ酸誘導体と反応させることで、対称オキサニリド含有二価フェノールが得られる。別の特定の実施形態では、２種の芳香族アミン各１当量を別々の段階で二官能性シュウ酸誘導体と反応させることで、非対称オキサニリド含有二価フェノール又はオキサニリド含有一価フェノール（例えば、１種の芳香族アミンだけがヒドロキシ基を有する場合）が得られる。別の特定の実施形態では、芳香族アミン１当量を二官能性シュウ酸誘導体と反応させることで、オキサメート含有一価フェノールが得られる。
【００３４】
米国特許第５８４７１９６号に教示された条件下で芳香族アミンをジアルキルオキサレートを反応させて対称オキサニリド含有二価フェノールを合成すれば、実質的に無色透明のポリカーボネートを製造する際に使用するのに適さない暗色の化合物が得られる。それとは対照的に、本発明者らは意外にも、芳香族アミンと、（特に限定されないが、フェニル、メチルサリチル、２−クロロフェニル、２−ニトロフェニル、２−トリフルオロアセチルフェニル、２−フルオロフェニルを含む）アリール基或いは（特に限定されないが、フルオロ又はクロロを含む）電子求引基で置換されたアルキル基を有するオキサレートジエステルとの反応を低い温度で実施できると共に、実質的に無色透明のポリカーボネートを製造するために使用できる色がほとんど又は全くない対称及び非対称二価オキサニリド含有フェノール及び一価オキサニリド含有フェノールが得られることを発見した。本発明はいかなる動作理論にも依存しないが、オキサニリド含有フェノールの合成に際して低い温度を使用することは、着色を減少させる一要因になり得ると考えられる。かくして、一実施形態では本発明は、対称オキサニリド含有二価フェノールの製造方法であって、ヒドロキシ基を有する芳香族アミンを、ジアリールオキサレート又は各々が１以上の電子求引基で置換されたアルキル基を有するジアルキルオキサレートと接触させる段階を含んでなる方法である。別の実施形態では本発明は、非対称オキサニリド含有二価フェノールの製造方法であって、ヒドロキシ基を有する芳香族アミンを、ジアリールオキサレート又は各々が１以上の電子求引基で置換されたアルキル基を有するジアルキルオキサレートと接触させる段階、次いでオキサメート中間体を、前記第一の芳香族アミンと異なる、ヒドロキシ基を有する第二の芳香族アミンと接触させる段階を含んでなる方法である。さらに別の実施形態では本発明は、オキサニリド含有一価フェノールの製造方法であって、芳香族アミンを、ジアリールオキサレート又は各々が１以上の電子求引基で置換されたアルキル基を有するジアルキルオキサレートと接触させる段階、次いでオキサメート中間体を、前記第一の芳香族アミンと異なる第二の芳香族アミンと接触させる段階を含んでなり、ただ１種の芳香族アミンだけがヒドロキシ基を有する方法である。さらに別の実施形態では本発明は、オキサメート含有一価フェノールの製造方法であって、ヒドロキシ基を有する芳香族アミンを、ジアリールオキサレート又は各々が１以上の電子求引基で置換されたアルキル基を有するジアルキルオキサレートと接触させる段階を含んでなる方法である。
【００３５】
一実施形態では、芳香族アミンを、ジアリールオキサレート又は各々が１以上の電子求引基で置換されたアルキル基を有するジアルキルオキサレートと接触させるための反応温度は、約３０〜約１５０℃の範囲内にあり、別の実施形態では約３０〜約１００℃の範囲内にあり、さらに別の実施形態では約３０〜約７５℃の範囲内にある。芳香族アミンをオキサメート中間体と接触させる際にも、これらと同じ温度範囲が適用される。例示的なジアリールオキサレートには、特に限定されないが、ジフェニルオキサレート、ビス（２−クロロフェニル）オキサレート、ビス（２−ニトロフェニル）オキサレート及びビス（２−フルオロフェニル）オキサレートがある。各々が１以上の電子求引基で置換されたアルキル基を有する例示的なジアルキルオキサレートには、特に限定されないが、ビス（トリフルオロエチル）オキサレート及びビス（クロロエチル）オキサレートがある。
【００３６】
別の実施形態では、本発明はオキサニリド含有構造単位を含んでなるポリカーボネートからなる。特定の実施形態では、本発明のポリカーボネートは、１種以上のオキサニリド含有化合物、１種以上の二価フェノール、及びカーボネート前駆体から導かれる構造単位を含んでなる。オキサニリド構造単位を含むポリカーボネートは、任意の公知方法で製造できる。代表的な方法には、特に限定されないが、溶液法、界面法、溶融法、エステル交換法、固相法及び再分配法並びにこれらの組合せがある。一実施形態では、オキサニリド構造単位を含むポリカーボネートは、１以上のオキサニリド部分を含む１種以上の化合物を、１種以上の二価フェノール及びカーボネート前駆体と反応条件下で接触させることで製造できる。
【００３７】
ポリカーボネートを製造するための好適な二価フェノールは、下記式（Ｘ）で表されるものを包含する。
（Ｘ）    ＨＯ−Ｄ−ＯＨ
式中、Ｄは二価芳香族基である。様々な実施形態で、Ｄは下記式（III）の構造を有する。
【００３８】
【化９】
2005532446.tif 000011
【００３９】
式中、Ａ１、Ｙ１、Ｅ、Ｒ１、ｍ、ｐ、ｔ、ｓ及びｕは上述した通りの定義及び範囲を有する。
【００４０】
式（Ｘ）の二価フェノールの若干の非限定的実例には、米国特許第４２１７４３８号に名称或いは式（一般式又は特定式）で開示されたジヒドロキシ置換芳香族炭化水素が包含される。本発明の様々な実施形態では、二価フェノールには、６−ヒドロキシ−１−（４’−ヒドロキシフェニル）−１，３，３−トリメチルインダン、４，４’−（３，３，５−トリメチルシクロヘキシリデン）ジフェノール、１，１−ビス（４−ヒドロキシ−３−メチルフェニル）シクロヘキサン、（一般にビスフェノールＡとして知られる）２，２−ビス（４−ヒドロキシフェニル）プロパン、２，２−ビス（４−ヒドロキシ−３，５−ジメチルフェニル）プロパン、２，２−ビス（４−ヒドロキシ−３−メチルフェニル）プロパン、２，２−ビス（４−ヒドロキシ−３−エチルフェニル）プロパン、２，２−ビス（４−ヒドロキシ−３−イソプロピルフェニル）プロパン、２，４’−ジヒドロキシジフェニルメタン、ビス（２−ヒドロキシフェニル）メタン、ビス（４−ヒドロキシフェニル）メタン、ビス（４−ヒドロキシ−５−ニトロフェニル）メタン、ビス（４−ヒドロキシ−２，６−ジメチル−３−メトキシフェニル）メタン、１，１−ビス（４−ヒドロキシフェニル）エタン、１，１−ビス（４−ヒドロキシ−２−クロロフェニル）エタン、２，２−ビス（３−フェニル−４−ヒドロキシフェニル）プロパン、ビス（４−ヒドロキシフェニル）シクロヘキシルメタン、２，２−ビス（４−ヒドロキシフェニル）−１−フェニルプロパン、ヒドロキノン、レソルシノール、Ｃ１−３アルキル置換レソルシノールがある。
【００４１】
好適な二価フェノールは、下記式（XI）（この化合物は３−（４−ヒドロキシフェニル）−１，１，３−トリメチルインダン−５−オールである。）及び下記式（XII）（この化合物は１−（４−ヒドロキシフェニル）−１，３，３−トリメチルインダン−５−オールである。）で表されるようなインダン構造単位を含むものも包含する。
【００４２】
【化１０】
2005532446.tif 000012
【００４３】
【化１１】
2005532446.tif 000013
【００４４】
【化１２】
2005532446.tif 000014
【００４５】
【化１３】
2005532446.tif 000015
【００４６】
好適な二価フェノールは、下記式（XIII）で表されるようなスピロビインダン構造単位を含むものも包含する。
【００４７】
【化１４】
2005532446.tif 000016
【００４８】
式中、各Ｒ２０は一価炭化水素基及びハロゲン基からなる群から独立に選択され、各Ｒ２１、Ｒ２２、Ｒ２３及びＲ２４は独立にＣ１−６アルキルであり、各Ｒ２５及びＲ２６は独立にＨ又はＣ１−６アルキルであり、各ｎは０〜３の値を有する正の整数から独立に選択される。Ｒ２０で表される一価炭化水素基は、既に上記に定義したように、アルキル基、シクロアルキル基、アリール基、アラルキル基及びアルカリール基を包含する。様々な実施形態で、Ｒ２０で表されるハロゲン基はフッ素、塩素及び臭素である。
【００４９】
式（XIII）の二価フェノール化合物で、２以上のＲ２０置換基が存在する場合、これらは同一であっても異なっていてもよい。芳香核残基上のヒドロキシル基及びＲ２０の相対位置は、オルト位又はメタ位に変化し得る。各ヒドロキシ基の位置は、独立に各芳香環上の任意の非置換部位であり得る。一実施形態では、各ヒドロキシ基は独立に各芳香環の５位又は６位及び５’位又は６’位にある。別の実施形態では、各ヒドロキシ基は各芳香環の６位及び６’位にある。
【００５０】
様々な実施形態で、各Ｒ２０は塩素、臭素、及び炭素原子数１〜約５の低級アルキル基から独立に選択され、各Ｒ２１、Ｒ２２、Ｒ２３及びＲ２４は独立にＣ１−６アルキルであり、各Ｒ２５及びＲ２６は独立にＨ又はＣ１−６アルキルであり、各ｎは独立に０〜３である。若干の実施形態では、各Ｒ２０は塩素及び炭素原子数１〜約３の低級アルキル基から独立に選択され、各Ｒ２１、Ｒ２２、Ｒ２３及びＲ２４は独立にＣ１−２アルキルであり、各Ｒ２５及びＲ２６は独立にＨ又はＣ１−２アルキルであり、各ｎは独立に０〜２である。別の実施形態では、各Ｒ２１、Ｒ２２、Ｒ２３及びＲ２４はメチルであり、各Ｒ２５及びＲ２６はＨであり、各ｎは０である。
【００５１】
一実施形態では、本発明で使用するのに適したポリカーボネートを生成するためのスピロ二価フェノールは、（時には「ＳＢＩ」として知られる）６，６’−ジヒドロキシ−３，３，３’，３’−テトラメチル−１，１’−スピロビインダンである。この場合、式（XIII）中のｎは０であり、ポリマー分子の残部との結合は芳香環上の特定の位置にある。
【００５２】
様々な実施形態で、ポリカーボネートを製造するためのカーボネート前駆体は、１種以上のハロゲン化カルボニル、カーボネートエステル又はハロホルメートを包含する。本発明で使用できるハロゲン化カルボニルは、塩化カルボニル、臭化カルボニル及びこれらの混合物である。本発明で使用できる典型的なカーボネートエステルには、特に限定されないが、ジフェニルカーボネート、ジ（ハロフェニル）カーボネート、ジ（クロロフェニル）カーボネート、ジ（ブロモフェニル）カーボネート、ジ（トリクロロフェニル）カーボネート、ジ（トリブロモフェニル）カーボネート、ジ（アルキルフェニル）カーボネート、ジ（トリル）カーボネート、ジ（ナフチル）カーボネート、ジ（クロロナフチル）カーボネート、フェニルトリルカーボネート、クロロフェニルクロロナフチルカーボネート、ジ（メチルサリチル）カーボネート及びこれらの混合物を含むジアリールカーボネートがある。本発明で使用するのに適したハロホルメートには、特に限定されないが、ヒドロキノン、ビスフェノールＡ、６−ヒドロキシ−１−（４’−ヒドロキシフェニル）−１，３，３−トリメチルインダン、４，４’−（３，３，５−トリメチルシクロヘキシリデン）ジフェノール、１，１−ビス（４−ヒドロキシ−３−メチルフェニル）シクロヘキサンなどのビスハロホルメートを含む二価フェノールのビスハロホルメート、ヒドロキノン、ビスフェノールＡ、６−ヒドロキシ−１−（４’−ヒドロキシフェニル）−１，３，３−トリメチルインダン、４，４’−（３，３，５−トリメチルシクロヘキシリデン）ジフェノール、１，１−ビス（４−ヒドロキシ−３−メチルフェニル）シクロヘキサンなどからなるオリゴマーのようなビスクロロホルメート末端停止ポリカーボネートオリゴマー、並びに特に限定されないが、エチレングリコール、ネオペンチルグリコール及びポリエチレングリコールのビスハロホルメートを含むグリコール類のビスハロホルメートがある。ハロホルメートの混合物も使用できる。特定の実施形態では、（ホスゲンとしても知られる）塩化カルボニルが使用される。
【００５３】
一実施形態では、本発明のポリカーボネートは、ポリカーボネート鎖中に分布したオキサニリド構造単位を含む。特定の実施形態では、ポリカーボネート合成反応の成分は、１以上のオキサニリド部分を含む１種以上の二価フェノール及びオキサニリド部分を含まない１種以上の二価フェノールを含み、後者は例えば式（Ｘ）、（XI）、（XII）及び（XIII）で記述される。様々な実施形態では、オキサニリド構造単位を含むポリカーボネートを製造するための成分には、上述のような１種の二価フェノールとオキサニリド含有二価フェノールとの組合せ、又は２種以上の二価フェノールの混合物とオキサニリド含有二価フェノールとの組合せがある。特定の実施形態では、オキサニリド含有二価フェノールと共に式（Ｘ）の二価フェノールが単独で使用されるが、これは式（III）のＤがビス（４−フェニル）イソプロピリデンである２，２−ビス（４−ヒドロキシフェニル）プロパン（ビスフェノールＡ又は「ＢＰＡ」）である。別の実施形態では、オキサニリド含有二価フェノールと共に使用される２種以上の二価フェノールを含む特定の混合物は、ビスフェノールＡ及び１，１−ビス（４−ヒドロキシ−３−メチルフェニル）シクロヘキサンを含む混合物、並びにビスフェノールＡ及び６，６’−ジヒドロキシ−３，３，３’，３’−テトラメチル−１，１’−スピロビインダンを含む混合物である。
【００５４】
本発明のポリカーボネートを製造するための反応条件には、特に限定されないが、溶液法、界面法、溶融法、エステル交換法、固相法及び再分配法並びにこれらの組合せがある。溶液法は、トリエチルアミン又はピリジンのような塩基を化学量論的量で含み得る。界面法を使用する場合には、様々な相間移動触媒の添加が任意である。好適な相間移動触媒には、特に限定されないが、トリエチルアミンのような第三アミン、臭化テトラブチルアンモニウムのようなアンモニウム塩、又は塩化ヘキサエチルグアニジニウムがある。
【００５５】
一実施形態では、上述のようなポリカーボネートは溶融法又はエステル交換法で製造される。この方法はホスゲン又は溶媒の使用を必要とせず、最終ポリマー中での環状及び線状低分子量オリゴマーのような低分子量夾雑物の生成を最小限に抑える。通例、モノマーはカーボネート源（例えば、ジアリールカーボネート）及び少量の触媒（例えば、アルカリ金属水酸化物又は水酸化アンモニウム）と混合され、反応混合物上方のヘッドスペースの圧力を周囲圧力から約１トルまで低下させながら温度を一連の段階で上昇させるプロトコルに従って真空下で加熱される。かかる段階の時間及び温度は、発泡などによる材料の機械的損失を回避するようなものである。フェノール及び過剰のジフェニルカーボネートを塔頂から除去することで、重合プロセスを完了させることができる。次いで、生成物の高分子ポリマーを溶融物として単離することができ、ペレット化に先立ってこの溶融物を安定剤や離型剤のような他の添加剤と配合することができる。好適なカーボネート源、触媒及び反応条件は、例えば、米国特許第５８８０２４８号及びＫｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ、第４版、第１９巻、５８５〜６００頁（これらの開示内容は援用によって本明細書の内容の一部をなす）に見出すことができる。
【００５６】
様々な実施形態で、本発明のポリカーボネートはポリスチレン標準に対しゲルパーミエーションクロマトグラフィーで測定して約５０００〜約１０００００の範囲内の重量平均分子量を有し、別の実施形態では約１００００〜約６５０００の範囲内の重量平均分子量を有し、さらに別の実施形態では約１８０００〜約５５０００の範囲内の重量平均分子量を有する。別の実施形態では、本発明のポリカーボネートはポリスチレン標準に対しゲルパーミエーションクロマトグラフィーで測定して約４００００〜約５５０００の範囲内の重量平均分子量を有する。
【００５７】
オキサニリド含有二価フェノールから導かれるポリカーボネート構造単位の量は、ポリカーボネート樹脂の予想最終用途に従って変化し得る。様々な実施形態で、オキサニリド含有二価フェノールから導かれるポリカーボネート構造単位の量は、オキサニリド含有二価フェノール及びオキサニリド部分を含まない二価フェノールの両方から導かれる構造単位を含めた）二価フェノールから導かれる構造単位の全量を基準にして約０．１〜約８０モル％の範囲内にあり、別の実施形態では約０．５〜約５０モル％の範囲内にあり、別の実施形態では約１〜約３０モル％の範囲内にあり、別の実施形態では約１〜約２０モル％の範囲内にあり、さらに別の実施形態では約１〜約１０モル％の範囲内にあり得る。オキサニリド含有二価フェノールから導かれる構造単位のこれらの量は、ポリカーボネートがオキサニリド部分を含まないただ１種の二価フェノールから導かれる構造単位を含むか、或いはオキサニリド部分を含まない２種以上の二価フェノールの混合物から導かれる構造単位を含むかにかかわりなく適用できる。
【００５８】
ポリカーボネートを製造するための任意の方法で、所望ならば、例えば反応体とカーボネート前駆体との接触前又は接触中に、（連鎖停止剤又はチェーンストッパーとしても知られる）分子量調整剤をフェノール系反応体に添加できる。連鎖停止剤の存在下で製造されたポリカーボネートは、前記連鎖停止剤から導かれる構造単位を含んでいる。有用な連鎖停止剤には、特に限定されないが、フェノール、クロマンＩ、ｐ−ｔｅｒｔ−ブチルフェノール、イソオクチルフェノール、イソノニルフェノール、ｐ−クミルフェノールなどの一価フェノールがある。様々な実施形態で、連鎖停止剤から導かれる構造単位は、二価フェノールから導かれる構造単位の量を基準にして約０．１〜約１０モル％の範囲内のレベルで存在し、別の実施形態では約１〜約１０モル％の範囲内のレベルで存在し、別の実施形態では約４〜約１０モル％の範囲内のレベルで存在し、さらに別の実施形態では約４〜約７モル％の範囲内のレベルで存在する。１種以上の連鎖停止剤を適用するための技術は当技術分野で公知であり、ポリカーボネート樹脂の分子量を調節するための任意の関連方法で使用できる。
【００５９】
一実施形態では、本発明のポリカーボネートは、ポリカーボネート鎖上の１以上の端点に結合した１以上のオキサニリド構造単位又はオキサメート構造単位を含んでいる。特定の実施形態では、ポリカーボネート鎖上の１以上の端点に結合したオキサニリド構造単位は、オキサニリド含有二価フェノールから導くことができる。別の実施形態では、ポリカーボネート鎖上の１以上の端点に結合したオキサニリド構造単位又はオキサメート構造単位は、オキサニリド含有一価フェノール又はオキサメート含有一価フェノールから導くことができる。後者の実施形態では、ポリカーボネート合成反応の成分は、１以上のオキサニリド部分を含む１種以上の一価フェノールを連鎖停止剤として含むか、又は１以上のオキサメート部分を含む１種以上の一価フェノールを連鎖停止剤として含み得る。オキサニリド含有一価フェノールとオキサメート含有一価フェノールの混合物も、連鎖停止剤として使用できる。
【００６０】
１以上のオキサニリド部分又は１以上のオキサメート部分を含む一価フェノールには、それぞれ式（VI）のもの及び式（IX）のものがある。前記オキサニリド含有一価フェノール又はオキサメート含有一価フェノール或いはこれらの混合物は、ポリカーボネート合成反応に添加される連鎖停止剤の量の全部又は少なくとも一部を構成し得ると共に、後には生成物のポリカーボネート中に構造単位として存在し得る。一実施形態では、ポリカーボネート合成反応に添加される実質的に全部の連鎖停止剤がオキサニリド部分又はオキサメート部分或いはこれらの混合物を含む。様々な実施形態で、オキサニリド含有一価フェノール又はオキサメート含有一価フェノール（或いはこれらの混合物）から導かれるポリカーボネート構造単位の量は、（オキサニリド含有及びオキサメート含有一価フェノールの両方、並びにオキサニリド部分又はオキサメート部分を含まない任意の一価フェノールから導かれるものを含めた）一価フェノールから導かれる構造単位の全量を基準にして０〜約１００モル％の範囲内にあり、別の実施形態では約１〜約１００モル％の範囲内にあり、別の実施形態では約１〜約９０モル％の範囲内にあり、別の実施形態では約１０〜約８０モル％の範囲内にあり、別の実施形態では約２０〜約７０モル％の範囲内にあり、さらに別の実施形態では約３０〜約６０モル％の範囲内にあり得る。
【００６１】
ポリカーボネート鎖の全部又は少なくとも一部は、１以上の端点に結合した１以上のオキサニリド又はオキサメート構造単位（或いは両方の構造単位を含む混合物）を有し得る。一実施形態では、実質的に全部のポリカーボネート鎖が鎖上の二つの端点に結合した１以上のオキサニリド又はオキサメート構造単位を有する。別の実施形態では、ポリカーボネート合成反応中に枝分れ剤が含まれると共に、実質的に全部のポリカーボネート鎖が端点に結合した１以上のオキサニリド又はオキサメート構造単位を有する。当業者には、本発明の技術的範囲から逸脱することなく、１以上のオキサニリド又はオキサメート構造単位が結合した鎖端の数の変化及び鎖端の種類の変化（例えば、直鎖又は枝分れ）が起こり得ることが認められよう。
【００６２】
さらに別の実施形態では、本発明のポリカーボネートは、ポリカーボネート鎖中に分布したオキサニリド構造単位及びポリカーボネート鎖上の１以上の端点に結合した１以上のオキサニリド又はオキサメート構造単位を含んでいる。特定の実施形態では、ポリカーボネート合成反応の成分は、１以上のオキサニリド部分を含む１種以上の二価フェノール及び１以上のオキサニリド又はオキサメート部分を含む１種以上の一価フェノールを含んでいる。例示的なオキサニリド含有二価フェノール及びオキサニリド又はオキサメート含有一価フェノールには、上述のものがある。存在する二価フェノールの全量に対するオキサニリド含有二価フェノールの量、及び存在する一価フェノールの全量に対するオキサニリド又はオキサメート含有二価フェノールの量は、上述の範囲内にある。
【００６３】
オキサニリド構造単位（又はオキサメート構造単位）を含むポリカーボネートを含んでなる物品は、本発明のもう一つの実施形態である。様々な実施形態で、物品は、オキサニリド構造単位（又はオキサメート構造単位）を含むポリカーボネートを、例えば、通常のＵＶ遮断剤のような当技術分野で公知のポリカーボネート添加剤と混合したものから実質的になり得る。別の実施形態では、本発明の物品は、通例は互いに接触しながら重なり合った２以上の層を含んでなる多層物品である。様々な実施形態で、多層物品は、１種以上の熱可塑性ポリマー、熱硬化性ポリマー、セルロース系材料、ガラス、セラミック又は金属からなる基板層と、その上に位置する被覆層とを含んでいて、前記被覆層はオキサニリド含有ポリカーボネートからなっている。任意には、多層物品はさらに、任意の基板層とオキサニリド含有ポリカーボネートからなる任意の被覆層との間に中間層（例えば、接着中間層又は結合層）を含み得る。本発明の多層物品には、特に限定されないが、基板層とオキサニリド含有ポリカーボネートからなる被覆層とを含んでなるもの、基板層の片面上に前記カーボネートからなる被覆層を有する基板層からなるもの、並びに基板層とオキサニリド含有ポリカーボネートからなる１以上の被覆層とを含むと共に、基板層と被覆層との間に１以上の中間層を有するものがある。所望ならば、例えば耐摩耗性又は耐引っかき性を付与するため、オキサニリド含有ポリカーボネートからなる被覆層上に表面層を含めることもできる。一実施形態では、基板層、オキサニリド含有ポリカーボネートからなる被覆層、及び任意の中間層又は表面層は互いに接触しながら重なり合っている。任意の実施形態では、オキサニリド又はオキサメート含有ポリカーボネート層は、通常のＵＶ遮断剤、熱安定剤、流れ促進剤、潤滑剤、染料、顔料などのような、ポリカーボネートと共に使用するための当技術分野で公知の添加剤を含み得る。
【００６４】
本発明の組成物を含んで製造できる代表的な多層物品には、航空機、自動車、トラック、軍用乗物（自動車、航空機及び水上輸送乗物を含む）及びオートバイの外部及び内部部材（パネル、クォーターパネル、ロッカーパネル、装備品、フェンダー、ドア、デッキの蓋、トランクの蓋、フード、ボンネット、屋根、バンパー、フェーシア、グリル、ミラーハウジング、支柱のアップリケ、被覆材、車体のサイドモール、ホイールカバー、ハブキャップ、ドアハンドル、スポイラー、窓枠、前照灯ベゼル、前照灯、尾灯、尾灯ハウジング、尾灯ベゼル、ナンバープレートの囲い、ルーフラック及び歩み板を含む）、屋外乗物や装置用の囲い、ハウジング、パネル及び部品、電気装置や電気通信装置用の囲い、屋外用家具、ボート及び船舶用設備（装備品、囲い及びハウジングを含む）、船外発動機ハウジング、測深機ハウジング、個人用船舶、ジェットスキー、プール、温泉、ホットタブ、階段、階段の覆い、建築及び建設用途（窓ガラス、屋根、窓、床、装飾用の窓装備品又は処理材を含む）、写真や絵画やポスターや類似の展示品用の処理ガラスカバー、光学レンズ、眼科レンズ、補正用眼科レンズ、インプラント用眼科レンズ、壁パネル及びドア、保護グラフィック、屋外用及び屋内用看板、自動金銭出納機（ＡＴＭ）用の囲い、ハウジング、パネル及び部品、芝生用や園芸用トラクター、芝刈り機、及び芝生用や園芸用道具を始めとする道具用の囲い、ハウジング、パネル及び部品、窓及びドア装備品、スポーツ設備及び玩具、スノーモービル用の囲い、ハウジング、パネル及び部品、レクリエーション用乗物のパネル及び部材、遊園地の設備、プラスチック−木材の組合せから製造された物品、ゴルフコースマーカー、ユーティリティピットカバー、コンピューターハウジング、デスクトップコンピューターハウジング、ポータブルコンピューターハウジング、ラップトップコンピューターハウジング、パームヘルドコンピューターハウジング、モニターハウジング、プリンターハウジング、キーボード、ファックス装置ハウジング、コピー機ハウジング、電話機ハウジング、携帯電話ハウジング、ラジオ送信機ハウジング、ラジオ受信機ハウジング、照明器具、照明装置、ネットワークインターフェース装置ハウジング、変圧器ハウジング、空気調和機ハウジング、公共輸送機関用の被覆材又は座席、列車、地下鉄又はバス用の被覆材又は座席、メーターハウジング、アンテナハウジング、衛星放送アンテナ用被覆材、被覆ヘルメット及び個人用保護装置、被覆合成繊維織物又は天然繊維織物、被覆写真フィルム及び写真プリント、被覆塗装物品、被覆染色物品、被覆蛍光物品、被覆発泡物品並びに類似の用途がある。本発明はさらに、特に限定されないが、成形、絵付成形、ペイント炉内焼付け、ラミネーション及び／又は熱成形のような、前記物品上への追加の加工作業も想定している。
【実施例】
【００６５】
さらに多大の努力を払わなくても、本明細書中の説明を使用すれば、当業者は本発明を十二分に活用し得るものと考えられる。以下の実施例は、特許請求の範囲に記載した本発明を実施するに当たり、当業者に追加の指針を提供するために示されている。一部の例は特許請求の範囲に記載した本発明の様々な実施形態を例示するものであり、他の例は比較のためのものである。ここに示した実施例は、本願の教示に役立つ作業を代表するものにすぎない。したがって、これらの実施例は特許請求の範囲で定義された本発明を決して限定するものではない。
【００６６】
特記しない限り、溶媒及び試薬は水素化カルシウム上で還流することで乾燥した。ガラス転移温度（Ｔｇ）は、空気中において２０℃／分の加熱速度で示差走査熱量測定（ＤＳＣ）を行うことで測定した。分子量は、ポリスチレン標準に対するゲルパーミエーションクロマトグラフィー（ＧＰＣ）で測定した。
【００６７】
実施例１
【００６８】
【化１５】
2005532446.tif 000017
【００６９】
化合物（XII）の化合物：新たに蒸留したｏ−フェネチジン（２．６１ミリリットル［ｍｌ］、２０ミリモル［ｍｍｏｌ］）を乾燥ジクロロメタン（５０ｍｌ）に溶解した冷たい（０℃の）溶液に、乾燥ジエチルアミン（４．２ｍｌ、３０ｍｍｏｌ）を添加し、次いでエチルオキサリルクロリド（２．２５ｍｌ、２０．４ｍｍｏｌ）を約１０分かけて滴下した。反応混合物を放置して室温まで温め、１時間撹拌した。ヘキサン／酢酸エチルを用いた薄層クロマトグラフィー分析（ＴＬＣ）は、出発原料の完全な転化を示した。反応混合物を１Ｎ塩酸で２回洗い、２回水洗し、無水硫酸ナトリウム上で乾燥した。減圧下で溶媒を除去したところ、高速液体クロマトグラフィー（ＨＰＬＣ）で純度が９９％を超えるオキサメート（化合物（XII））が淡黄色の結晶として得られた（ＧＣ−ＭＳ：ｍ／ｅ  ２３７．２（Ｍ＋））。
【００７０】
実施例２
【００７１】
【化１６】
2005532446.tif 000018
【００７２】
化合物（VI）（Ａｒ＝２，２−（４，４’−フェニレン）プロピル、化合物（VIII）としても知られる）の合成：オキサメート（化合物（XII））（２．４１５ｇ、１０．１８ｍｍｏｌ）及び２−（４−アミノフェニル）−２−（４’−ヒドロキシフェニル）プロパン（２．５４５ｇ、１１．２ｍｍｏｌ）の混合物をｏ−ジクロロベンゼン（１０ｍｌ）に懸濁し、脱気し、２０時間加熱還流した。ＴＬＣはオキサメートの完全な転化を示した。粗反応混合物を減圧下で濃縮し、ジクロロメタンに溶解し、シリカゲルのプラグで濾過した。生成物をヘキサン／ジクロロメタンから再結晶し、シリカゲルで再び濾過したところ、所望のオキサニリドが白色の微細結晶として得られた。
【００７３】
実施例３
化合物（VI）（Ａｒ＝４−フェニレン）の合成：２５ｍｌフラスコに、オキサメート（化合物（XII））（４．６５ｇ、１９．６ｍｍｏｌ）、精製ｐ−アミノフェノール（３ｇ、２７．５ｍｍｏｌ）、ｏ−ジクロロベンゼン（１２ｍｌ）及びＮ，Ｎ−ジメチルアセトアミド（２ｍｌ）を添加した。フラスコの内容物を窒素の流れで脱気し、次いで１５０℃に１０時間加熱した。ＴＬＣはオキサメートの完全な転化を示した。反応混合物を減圧下で濃縮した。過剰のｐ−アミノフェノールを酢酸エチルでトリチュレートして除去し、残った褐色粉末を酢酸エチル／メタノールから再結晶することで、粗生成物を淡褐色粉末として得た。
【００７４】
実施例４
ビス（トリフルオロエチル）オキサレートの合成：機械撹拌機、均圧添加漏斗及び還流冷却器を備えた乾燥フラスコに、乾燥ジエチルエーテル（２５０ｍｌ）、トリフルオロエタノール（６９．２ｍｌ、０．９５モル）及び乾燥ピリジン（１１４ｍｌ、１．４１モル）を添加した。冷たい（０℃の）混合物に、塩化オキサリル（４１ｍｌ、０．４７モル）を滴下した。次に、フラスコの内容物を室温で３０分間撹拌し、濃厚なスラリーを濾過し、ジエチルエーテルで洗った。濾液を冷たい１Ｎ塩酸で２回洗い、次いで水洗し、無水硫酸ナトリウム上で乾燥し、次いで分別蒸留した。約２０ｍｌのトリフルオロエタノール及び中間の前留分を回収した後、１５９〜１６１℃及び常圧で留出する主留分を集めることで、ビス（トリフルオロエチル）オキサレートを湿った空気中で発煙する無色液体として得た（ＧＣ−ＭＳ  ｍ／ｅ  ２５４．２）。ＧＣ純度は９９．９＋％であった。
【００７５】
実施例５
オキサニリド含有一価フェノールの合成：任意にはテトラヒドロフラン又は酢酸エチルのような溶媒中で、アミノフェノールを過剰のビス（トリフルオロエチル）オキサレートと混合する。分析結果がアミノフェノール出発原料の実質的に完全な消失を示すまで、混合物を例えば７１．５℃のエチレングリコール浴中で加熱する。過剰のオキサレートを混合物から留去し、一価フェノールを通常の手段で単離して精製する。
【００７６】
実施例６
対称オキサニリド含有二価フェノールの合成のための一般手順：５０ｍｌフラスコに、アミノフェノール（５０ｍｍｏｌ）、ビス（トリフルオロエチル）オキソサレート（６．３５５ｇ、２５ｍｍｏｌ）、及びテトラヒドロフラン又は酢酸エチル（１２ｍｌ）を添加した。窒素を用いて混合物を脱気し、７１．５℃のエチレングリコール浴中で約５〜１０時間加熱した。２−（４−アミノフェニル）−２−（４’−ヒドロキシフェニル）プロパンの場合、生成物を酢酸エチル／イソプロパノールからの再結晶で精製することで、適切な核磁気共鳴（ＮＭＲ）スペクトルを有する白色針状結晶を得た。ＨＰＬＣ分析は、生成物の純度が約９９％であることを示した。
【００７７】
比較例６
米国特許第５８４７１９６号の手順を用いて、シエチルオキサレート及び２−（４−アミノフェニル）−２−（４’−ヒドロキシフェニル）プロパンから対称オキサニリド含有二価フェノールを製造した。暗色の生成物が得られた。ＴＬＣは、生成物の不純物が再結晶で完全には除去されなかったことを示した。
【００７８】
実施例７
非対称オキサニリド含有二価フェノールの合成のための一般手順：任意にはテトラヒドロフラン又は酢酸エチルのような溶媒中で、第一のアミノフェノールを過剰のビス（トリフルオロエチル）オキサレートと混合する。分析結果がアミノフェノール出発原料の実質的に完全な消失を示すまで、混合物を例えば７１．５℃のエチレングリコール浴中で加熱する。過剰のオキサレートを混合物から留去する。任意にはテトラヒドロフラン又は酢酸エチルのような溶媒中で、一価フェノール生成物を第二のアミノフェノールと混合し、分析結果がアミノフェノールの実質的に完全な消失を示すまで、混合物を例えば７１．５℃のエチレングリコール浴中で加熱する。二価フェノール生成物を通常の手段で単離して精製する。
【００７９】
実施例８
フェニルクロロホルメート封鎖オキサニリドの合成のための一般手順：乾燥した５ｍｌフラスコに、オキサニリド含有一価又は二価フェノール（０．１７２ｍｍｏｌ）、４／１（ｖｏｌ／ｖｏｌ）ジクロロメタン／ＴＨＦ（１．５ｍｌ、乾燥）及びピリジン（二官能性オキサニリドに対しては３０マイクロリットル、２．１当量［ｅｑ．］、乾燥、又は一官能性オキサニリドに対しては１６マイクロリットル、１．０５ｅｑ．、乾燥）を添加した。次いで、フェニルクロロホルメート（二官能性オキサニリドに対しては４６マイクロリットル、２．１ｅｑ．、又は一官能性オキサニリドに対しては２３マイクロリットル、１．０５ｅｑ．）を添加し、混合物が無色になって出発原料が消失（ＴＬＣ）するまで室温で撹拌した。シリカゲルのプラグで濾過し、酢酸エチル／ヘキサンから再結晶することで、生成物を回収した。
【００８０】
いずれもフェニルクロロホルメートで封鎖されたオキサニリド含有一価フェノール（化合物（VIII））及びオキサニリド含有二価フェノール（化合物（Ｖ））の紫外（ＵＶ）スペクトルを図１に示す。これらのスペクトルは、スペクトルの可視域へのテーリングがないこと、ポリカーボネート劣化の最大の原因となるＵＶスペクトル部分を良好にカバーしていること、及び吸光係数が極めて大きいことを示している。
【００８１】
実施例９
ポリカーボネート（Ａ）：オキサニリド含有一価フェノール（化合物（VIII））を５モル％でポリカーボネート中に組み込んだ。２５０ｍｌのホスゲン化反応器に、ＢＰＡ（３．４２４ｇ、１５ｍｍｏｌ）、オキサニリド（VIII）（３１４ミリグラム［ｍｇ］、５モル％、９．２ｗｔ％）、ジクロロメタン（５０ｍｌ）、水（４０ｍｌ）及びトリエチルアミン（４５マイクロリットル、２モル％）を添加した。次いで、ホスゲン（１．８ｇ、１．２ｅｑ．）を０．２５ｇ／分の速度で添加し、ポリマー溶液を以下のように処理した。水性層と有機層を分離し、有機相を希塩酸で２回洗い、２回水洗し、次いで熱水中に沈殿させたところ、無色透明のポリマー（Ｍｗ  ３５０００、Ｍｗ／Ｍｎ  ２．３、Ｔｇ  １４８℃）が得られた。
【００８２】
実施例１０
ポリカーボネート（Ｂ）：本発明の方法で製造したオキサニリド含有二価フェノール（化合物（Ｖ））を２０モル％でポリカーボネート中に組み込んだ。２５０ｍｌのホスゲン化反応器に、ＢＰＡ（２．７４０ｇ、１２ｍｍｏｌ）、オキサニリド（Ｖ）（１．５２６ｇ、３ｍｍｏｌ、３５．８ｗｔ％）、ジクロロメタン（７０ｍｌ）、水（４０ｍｌ）、ｐ−クミルフェノール（１１０ｍｇ、３．５モル％）及びトリエチルアミン（４５マイクロリットル、２モル％）を添加した。次いで、ホスゲン（１．８ｇ、１．２ｅｑ．）を０．２５ｇ／分で添加し、ポリマー溶液を通常通りに処理し、次いで熱水中に沈殿させたところ、無色透明のポリマー（Ｍｗ  ４２０００、Ｍｗ／Ｍｎ  ２．３、Ｔｇ  １５３℃）が得られた。
【００８３】
比較例１０
ポリカーボネート（Ｄ）：比較例６の方法で製造したオキサニリド含有二価フェノール（化合物（Ｖ））を、ポリカーボネートＢの製造方法を用いて２０モル％でポリカーボネート中に組み込む。暗色のポリマーが得られる。
【００８４】
実施例１１
ポリカーボネート（Ｃ）：本発明の方法で製造したオキサニリド含有二価フェノール（化合物（Ｖ））を５０モル％でポリカーボネート中に組み込んだ。２５０ｍｌのホスゲン化反応器に、ＢＰＡ（１．１４１ｇ、５ｍｍｏｌ）、オキサニリド（Ｖ）（２．５４３ｇ、５ｍｍｏｌ、６９ｗｔ％）、ジクロロメタン（７０ｍｌ）、水（４０ｍｌ）、ｐ−クミルフェノール（７４ｍｇ、３．５モル％）及びトリエチルアミン（４５マイクロリットル、２モル％）を添加した。次いで、ホスゲン（１．２ｇ、１．２ｅｑ．）を０．２５ｇ／分で添加し、ポリマー溶液を通常通りに処理し、次いで熱水中に沈殿させたところ、無色透明のポリマー（Ｍｗ  ４２０００、Ｍｗ／Ｍｎ  ２．３、Ｔｇ  １５５℃）が得られた。
【００８５】
ビスフェノールＡポリカーボネートからなる基板を用いて、オキサニリド構造単位を末端基として含むポリカーボネート（Ａ）或いはポリカーボネート鎖中に分布したオキサニリド構造単位を含むポリカーボネート（Ｂ）又は（Ｃ）の被覆層を含んでなる多層物品を製造した。詳しくは、２ｗｔ％の二酸化チタンを含むビスフェノールＡポリカーボネート基板のプラークを、圧縮成形によってオキサニリド含有ポリカーボネートＡ、Ｂ又はＣの厚さ約３０ミルの層で被覆した。ホウケイ酸ガラス内部及び外部フィルターを備えたＡｔｌａｓ  Ｃｉ３５ａキセノンアークウェザロメーター内において、３４０ナノメートル（ｎｍ）で０．７７ワット／平方メートル（Ｗ／ｍ２）の放射度で物品に促進耐候試験を施した。温度は、ブラックパネル温度が７０℃、乾球温度が４５℃、湿球温度降下が１０℃であった。サイクルは、光照射１６０分、暗闇５分、及び暗闇での散水１５分であった。ＭａｃＢｅｔｈ  ＣｏｌｏｒＥｙｅ  ７０００Ａ比色計上で試料の色を評価し、結果をΔＥ＊（ΔＥ＝（ΔＬ２＋Δａ２＋Δｂ２）０．５）として報告した。色は反射率モードで測定した。光沢（６０°）はＢｙｋ  Ｇａｒｄｎｅｒ  Ｍｉｃｒｏ  Ｔｒｉｇｌｏｓｓ光沢計上で測定した。黄色度（ＹＩ）はＡＳＴＭ  Ｄ１９２５に従って測定した。
【００８６】
ビスフェノールＡポリカーボネートのプラークと、ビスフェノールＡ及びオキサニリド構造単位を含んでなるポリカーボネート（ポリカーボネートＡ、Ｂ及びＣ）の被覆層を有するビスフェノールＡポリカーボネートからなるプラークとを比較しながら、図２は紫外線暴露時の黄色度の変化（ΔＹＩ）を示しており、図３は紫外線暴露時の色の変化（ΔＥ）を示している。結果は、２０００時間の連続暴露後、オキサニリド含有ポリカーボネートからなる３組のプラークのすべてがビスフェノールＡポリカーボネート対照プラークよりはるかに少ない黄変及び色ずれを示すことを表している。（オキサニリド構造単位を末端基として含む）ポリカーボネートＡからなるプラークが、オキサニリド部分が限られた添加量でしか存在しないにもかかわらず、ポリカーボネート基板の良好なＵＶ安定化を示すことは重要である。
【００８７】
以上、典型的な実施形態について本発明を例示し説明してきたが、本発明の技術的思想から決して逸脱せずに様々な修正及び置換を行うことができるので、本発明は示した細目に限定されることはない。したがって、当業者ならば、日常的実験以上のものを用いなくても、ここに開示した本発明のさらなる修正例及び同等例を想起できよう。かかる修正例及び同等例のすべてが、特許請求の範囲で定義される本発明の技術的思想及び技術的範囲に包含されるものと考えられる。本明細書中で引用したすべての米国特許の開示内容は、援用によって本明細書の内容の一部をなす。
【図面の簡単な説明】
【００８８】
【図１】化合物（Ｖ）のビス（フェニルカーボネート）誘導体及び化合物（VIII）のモノフェニルカーボネート誘導体に関する紫外スペクトルを示す。
【図２】ビスフェノールＡポリカーボネートのプラークと、ビスフェノールＡ及びオキサニリド構造単位を含んでなるポリカーボネートの被覆層を有するビスフェノールＡポリカーボネートからなるプラークとを比較しながら、紫外線暴露時の黄色度の変化（ΔＹＩ）を示す。
【図３】ビスフェノールＡポリカーボネートのプラークと、ビスフェノールＡ及びオキサニリド構造単位を含んでなるポリカーボネートの被覆層を有するビスフェノールＡポリカーボネートからなるプラークとを比較しながら、紫外線暴露時の色の変化（ΔＥ）を示す。
【図１】
2005532446.tif 000046
【図２】
2005532446.tif 000047
【図３】
2005532446.tif 000048
【手続補正書】
【提出日】平成17年7月4日(2005.7.4)
【手続補正１】
【補正対象書類名】特許請求の範囲
【補正対象項目名】全文
【補正方法】変更
【補正の内容】
【特許請求の範囲】
【請求項１】
１種以上の二価フェノールと、カーボネート前駆体と、オキサニリド含有化合物、オキサメート含有化合物及びこれらの混合物からなる群から選択される１種以上とから導かれる構造単位を含んでなるポリカーボネート。
【請求項２】
請求項１記載のポリカーボネートを含んでなる物品。
【請求項３】
１種以上の二価フェノールと、オキサニリド含有化合物、オキサメート含有化合物及びこれらの混合物からなる群から選択される１種以上とから導かれる構造単位を含むポリカーボネートの製造方法であって、１種以上の二価フェノールと、カーボネート前駆体と、オキサニリド含有化合物、オキサメート含有化合物及びこれらの混合物からなる群から選択される１種以上とを反応条件下で接触させる段階を含んでなる方法。
【請求項４】
オキサニリド構造単位を含むポリカーボネートの製造方法であって、ビスフェノールＡと、Ｎ，Ｎ’−ビス［４−［１−（４−ヒドロキシフェニル）−１−メチルエチル］フェニル］−エタンジアミド又はＮ−［４−（１−（４−ヒドロキシフェニル）−１−メチルエチル）フェニル］−Ｎ’−１−（２−エトキシフェニル）−エタンジアミドと、カーボネート前駆体とを反応条件下で接触させる段階を含んでなる方法。
【請求項５】
次の式（VI）の構造を有するオキサニリド含有一価フェノール。
【化１】
2005532446.tif 000049
式中、Ｄ及びＤ1は各々独立に以下の式（III）の構造を有する二価芳香族基であり、Ｒ5は水素、一価炭化水素基、ハロゲン、臭素、塩素、ニトロ及びＯＲ2（式中、Ｒ2は一価炭化水素基である。）からなる群から選択される。
【化２】
2005532446.tif 000050
式中、Ａ1は芳香族基であり、Ｅは１種以上のアルキレン、アルキリデン又は脂環式基、含硫黄結合、含リン結合、エーテル結合、カルボニル基、第三級窒素基或いは含ケイ素結合であり、Ｒ1は水素又は一価炭化水素基であり、Ｙ1は一価炭化水素基、ハロゲン、臭素、塩素、ニトロ及びＯＲ2（式中、Ｒ2は一価炭化水素基である。）からなる群から選択され、「ｍ」は０からＡ1上の置換可能な部位の数までの整数を表し、「ｐ」は０からＥ上の置換可能な部位の数までの整数を表し、「ｔ」は１以上の整数を表し、「ｓ」は０又は１であり、「ｕ」は０を含む整数を表す。
【請求項６】
次の式（IX）の構造を有するオキサニリド含有一価フェノール。
【化３】
2005532446.tif 000051
式中、Ｄは以下の式（III）の構造を有する二価芳香族基であり、Ｒ6は電子求引基で置換された一価炭化水素基である。
【化４】
2005532446.tif 000052
式中、Ａ1は芳香族基であり、Ｅは１種以上のアルキレン、アルキリデン又は脂環式基、含硫黄結合、含リン結合、エーテル結合、カルボニル基、第三級窒素基或いは含ケイ素結合であり、Ｒ1は水素又は一価炭化水素基であり、Ｙ1は一価炭化水素基、ハロゲン、臭素、塩素、ニトロ及びＯＲ2（式中、Ｒ2は一価炭化水素基である。）からなる群から選択され、「ｍ」は０からＡ1上の置換可能な部位の数までの整数を表し、「ｐ」は０からＥ上の置換可能な部位の数までの整数を表し、「ｔ」は１以上の整数を表し、「ｓ」は０又は１であり、「ｕ」は０を含む整数を表す。
【請求項７】
次式の構造を有するオキサニリド含有一価フェノール。
【化５】
2005532446.tif 000053
式中、Ｒ3はアルキレン、アルキリデン又は脂環式基であり、Ｒ4及びＲ5は各々独立にハロゲン、ブロモ、クロロ、アルキル、アリール、アラルキル、アルカリール、シクロアルキル又はＯＲ2（式中、Ｒ2は一価炭化水素基である。）であり、「ｘ」及び「ｊ」は０から芳香環上の置換可能な部位の数までの整数を表す。
【請求項８】
対称オキサニリド含有二価フェノールの製造方法であって、ヒドロキシ基を有する芳香族アミンを、ジアリールオキサレート又は各々が１以上の電子求引基で置換されたアルキル基を有するジアルキルオキサレートと接触させる段階を含んでなる方法。
【請求項９】
対称オキサニリド含有二価フェノールの製造方法であって、３−アミノフェノール、４−アミノフェノール及び２−（４−アミノフェニル）−２−（４’−ヒドロキシフェニル）プロパンからなる群から選択される芳香族アミンをビス（トリフルオロエチル）オキサレートと３０〜１００℃の範囲内の温度で接触させる段階を含んでなる方法。
【請求項１０】
非対称オキサニリド含有二価フェノールの製造方法であって、ヒドロキシ基を有する芳香族アミンを、ジアリールオキサレート又は各々が１以上の電子求引基で置換されたアルキル基を有するジアルキルオキサレートと接触させる段階、次いでオキサメート中間体を、上記第一の芳香族アミンとは異なる、ヒドロキシ基を有する第二の芳香族アミンと接触させる段階を含んでなる方法。
【請求項１１】
非対称オキサニリド含有二価フェノールの製造方法であって、ヒドロキシ基を有する芳香族アミンをビス（トリフルオロエチル）オキサレートと接触させる段階、次いでオキサメート中間体を、上記第一の芳香族アミンとは異なる、ヒドロキシ基を有する第二の芳香族アミンと接触させる段階を含んでなり、上記芳香族アミンが３−アミノフェノール、４−アミノフェノール及び２−（４−アミノフェニル）−２−（４’−ヒドロキシフェニル）プロパンからなる群から選択され、各段階での接触温度が３０〜１００℃の範囲内にある、方法。
【請求項１２】
オキサニリド含有一価フェノールの製造方法であって、芳香族アミンを、ジアリールオキサレート又は各々が１以上の電子求引基で置換されたアルキル基を有するジアルキルオキサレートと接触させる段階、次いでオキサメート中間体を上記第一の芳香族アミンとは異なる第二の芳香族アミンと接触させる段階を含んでなり、ただ１種の芳香族アミンだけがヒドロキシ基を有する、方法。
【請求項１３】
オキサニリド含有一価フェノールの製造方法であって、芳香族アミンをビス（トリフルオロエチル）オキサレートと接触させる段階、次いでオキサメート中間体を上記第一の芳香族アミンとは異なる第二の芳香族アミンと接触させる段階を含んでなり、ただ１種の芳香族アミンだけがヒドロキシ基を有し、上記芳香族アミンがアニリン、フェネチジン、３−アミノフェノール、４−アミノフェノール及び２−（４−アミノフェニル）−２−（４’−ヒドロキシフェニル）プロパンからなる群から選択され、各段階での接触温度が３０〜１００℃の範囲内にある、方法。
【請求項１４】
オキサメート含有一価フェノールの製造方法であって、ヒドロキシ基を有する芳香族アミンを、ジアリールオキサレート又は各々が１以上の電子求引基で置換されたアルキル基を有するジアルキルオキサレートと接触させる段階を含んでなる方法。
【請求項１５】
オキサメート含有一価フェノールの製造方法であって、ヒドロキシ基を有する芳香族アミンをビス（トリフルオロエチル）オキサレートと接触させる段階を含んでなり、上記芳香族アミンが３−アミノフェノール、４−アミノフェノール及び２−（４−アミノフェニル）−２−（４’−ヒドロキシフェニル）プロパンからなる群から選択され、各段階での接触温度が３０〜１００℃の範囲内にある、方法。
【請求項１６】
各々が１以上の電子求引基で置換されたアルキル基を有するジアルキルオキサレートであって、電子求引基がクロロ及びフルオロからなる群から選択される１種以上である、ジアルキルオキサレート。
【手続補正２】
【補正対象書類名】明細書
【補正対象項目名】００２７
【補正方法】変更
【補正の内容】
【００２７】
式中、Ｒ3は、特に限定されないが、メチレン、エチレン、エチリデン、プロピレン、プロピリデン、イソプロピリデン、ブチレン、ブチリデン、イソブチリデン、アミレン、アミリデン、イソアミリデン、シクロペンチリデン、シクロヘキシリデン、３，３，５−トリメチルシクロヘキシリデン、メチルシクロヘキシリデン、２−［２．２．１］−ビシクロヘプチリデン、ネオペンチリデン、シクロペンタデシリデン、シクロドデシリデン、アダマンチリデン、ジクロロアルキリデンを含むアルキレン、アルキリデン又は脂環式基であり、Ｒ4及びＲ5は各々独立にハロゲン、ブロモ、クロロ、アルキル、アリール、アラルキル、アルカリール、シクロアルキル又はＯＲ2（式中、Ｒ2はアルキル、アリール、アラルキル、アルカリール又はシクロアルキルのような一価炭化水素基である。）であり、「ｘ」及び「ｊ」は０から芳香環上の置換可能な部位の数までの整数を表す。存在する場合、任意のＲ4置換基はヘテロ原子−芳香環結合に対してオルト位又はメタ位であり得ると共に、任意のＲ5置換基はヘテロ原子−芳香環結合に対してオルト位、メタ位又はパラ位であり得る。別の特定の実施形態では、式（VII）中のＲ3はイソプロピリデンであり、「ｊ」は０であり、「ｘ」は１であり、Ｒ5はヘテロ原子−芳香環結合に対してオルト位のＯＣＨ2ＣＨ3であり、この化合物は、これ以降、式（VIII）又はＮ−［４−（１−（４−ヒドロキシフェニル）−１−メチルエチル）フェニル］−Ｎ’−１−（２−エトキシフェニル）−エタンジアミドということもある。
【国際調査報告】
2005532446.tif 000054
2005532446.tif 000055
2005532446.tif 000056
2005532446.tif 000057
2005532446.tif 000058
2005532446.tif 000059
2005532446.tif 000060
2005532446.tif 000061